(57)【特許請求の範囲】
【請求項１】
基板上に、ＥＵＶ光を反射する多層反射膜と、該多層反射膜上に、ＥＵＶ光を吸収する吸収体膜が少なくとも形成されている反射型マスクブランクの製造方法であって、
前記基板上に、前記多層反射膜を成膜して多層反射膜付き基板を形成する工程と、
前記多層反射膜付き基板に対して欠陥検査を行う工程と、
前記多層反射膜付き基板の前記多層反射膜上に、前記吸収体膜を成膜する工程と、
パターン形成領域の外周縁領域に、前記吸収体膜における前記外周縁領域の一部を除去して、前記多層反射膜上の欠陥情報の基準となるものを含む領域の前記多層反射膜が露出したアライメント領域が形成された反射型マスクブランクを形成する工程と、
前記アライメント領域を用いて前記反射型マスクブランクの欠陥管理を行う工程と、
を含むことを特徴とする反射型マスクブランクの製造方法。
【請求項２】
前記反射型マスクブランクの欠陥管理は、前記アライメント領域内に形成された第１の基準マークを用いて行うことを特徴とする請求項１に記載の反射型マスクブランクの製造方法。
【請求項３】
前記吸収体膜に前記第１の基準マークの基準となる第２の基準マークを形成する工程を備え、
前記反射型マスクブランクの欠陥管理は、前記第２の基準マークを基準とした前記第１の基準マークの座標を検出し、前記多層反射膜付き基板の欠陥情報を前記第２の基準マークを基準に変換することを含むことを特徴とする請求項２に記載の反射型マスクブランクの製造方法。
【請求項４】
前記第２の基準マークを基準とした前記第１の基準マークの座標の検出は、１００ｎｍよりも短い波長の検査光を用いて行うことを特徴とする請求項３に記載の反射型マスクブランクの製造方法。
【請求項５】
前記多層反射膜付き基板の欠陥検査は、１００ｎｍよりも短い波長の検査光を用いて行うことを特徴とする請求項１乃至４のいずれかに記載の反射型マスクブランクの製造方法。
【請求項６】
基板上に、ＥＵＶ光を反射する多層反射膜と、該多層反射膜上に、ＥＵＶ光を吸収する吸収体膜が少なくとも形成されている反射型マスクブランクであって、
パターン形成領域の外周縁領域における前記吸収体膜の一部に、前記多層反射膜上の欠陥情報の基準となるものを含む領域の前記多層反射膜が露出したアライメント領域が形成されていることを特徴とする反射型マスクブランク。
【請求項７】
前記アライメント領域内に前記多層反射膜上の欠陥情報の基準となるものとして第１の基準マークが形成されていることを特徴とする請求項６に記載の反射型マスクブランク。
【請求項８】
前記吸収体膜における前記アライメント領域外の近傍であって且つ前記第１の基準マークの近傍に前記第１の基準マークの基準となる第２の基準マークが形成されていることを特徴とする請求項７に記載の反射型マスクブランク。
【請求項９】
請求項１乃至５のいずれかに記載の反射型マスクブランクの製造方法により得られる反射型マスクブランクまたは請求項６乃至８のいずれかに記載の反射型マスクブランクにおける前記吸収体膜をパターニングして、吸収体膜パターンを形成することを特徴とする反射型マスクの製造方法。
【請求項１０】
基板上に、ＥＵＶ光を反射する多層反射膜と、該多層反射膜上に、ＥＵＶ光を吸収する吸収体膜パターンが少なくとも形成されている反射型マスクであって、
パターン形成領域の外周縁領域における前記吸収体膜の一部に、前記多層反射膜上の欠陥情報の基準となるものを含む領域の前記多層反射膜が露出したアライメント領域が形成されていることを特徴とする反射型マスク。
【請求項１１】
前記アライメント領域内に前記多層反射膜上の欠陥情報の基準となるものとして第１の基準マークが形成されていることを特徴とする請求項１０に記載の反射型マスク。 
【請求項１２】
前記吸収体膜パターンにおける前記アライメント領域外の近傍であって且つ前記第１の基準マークの近傍に前記第１の基準マークの基準となる第２の基準マークが形成されていることを特徴とする請求項１１に記載の反射型マスク。
【請求項１３】
前記請求項１０乃至１２のいずれかに記載の反射型マスクを用いて、半導体基板上のレジスト膜に転写パターンを露光転写することにより、半導体装置を製造する半導体装置の製造方法。
【請求項１４】
基板上に、ＥＵＶ光を反射する多層反射膜と、該多層反射膜上に、ＥＵＶ光を吸収する吸収体膜が少なくとも形成されている反射型マスクブランクの製造方法であって、
前記基板上に、前記多層反射膜を成膜して多層反射膜付き基板を形成する工程と、
前記多層反射膜付き基板に対して欠陥検査を行う工程と、
前記多層反射膜付き基板の前記多層反射膜上に、前記吸収体膜を成膜して反射型マスクブランクを形成する工程と、を含み、
前記吸収体膜の成膜は、パターン形成領域の外周縁領域に、前記吸収体膜における前記外周縁領域の一部に成膜せずに、前記多層反射膜上の欠陥情報の基準となる第１の基準マークを含む領域の前記多層反射膜が露出したアライメント領域を形成する工程を含み、
該製造方法は更に、
前記吸収体膜における前記アライメント領域外のパターン形成領域側近傍に、前記第１の基準マークの基準となる第２の基準マークを形成する工程と、
前記アライメント領域を用いて前記反射型マスクブランクの欠陥管理を行う工程と、
を含むことを特徴とする反射型マスクブランクの製造方法。
【請求項１５】
前記アライメント領域を形成する工程において、前記吸収体膜が成膜されずに前記多層反射膜が露出するように遮蔽部材を設けて前記吸収体膜を成膜することを特徴とする請求項１４に記載の反射型マスクブランクの製造方法。
【請求項１６】
前記反射型マスクブランクの欠陥管理は、前記アライメント領域内に形成された前記第１の基準マークを用いて行うことを特徴とする請求項１４又は１５に記載の反射型マスクブランクの製造方法。
【請求項１７】
前記反射型マスクブランクの欠陥管理は、前記第２の基準マークを基準とした前記第１の基準マークの座標を検出し、前記多層反射膜付き基板の欠陥情報を前記第２の基準マークを基準に変換することを含むことを特徴とする請求項１４乃至１６のいずれかに記載の反射型マスクブランクの製造方法。
【請求項１８】
前記第２の基準マークを基準とした前記第１の基準マークの座標の検出は、１００ｎｍよりも短い波長の検査光を用いて行うことを特徴とする請求項１７に記載の反射型マスクブランクの製造方法。
【請求項１９】
前記多層反射膜付き基板の欠陥検査は、１００ｎｍよりも短い波長の検査光を用いて行うことを特徴とする請求項１４乃至１８のいずれかに記載の反射型マスクブランクの製造方法。
【請求項２０】
基板上に、ＥＵＶ光を反射する多層反射膜と、該多層反射膜上に、ＥＵＶ光を吸収する吸収体膜が少なくとも形成されている反射型マスクブランクであって、
パターン形成領域の外周縁領域における前記吸収体膜の一部に、前記多層反射膜上の欠陥情報の基準となる第１の基準マークを含む領域の前記多層反射膜が露出したアライメント領域が形成され、かつ、前記吸収体膜における前記アライメント領域外のパターン形成領域側近傍に前記第１の基準マークの基準となる第２の基準マークが形成されていることを特徴とする反射型マスクブランク。
【請求項２１】
請求項１４乃至１９のいずれかに記載の反射型マスクブランクの製造方法により得られる反射型マスクブランクまたは請求項２０に記載の反射型マスクブランクにおける前記吸収体膜をパターニングして、吸収体膜パターンを形成することを特徴とする反射型マスクの製造方法。
【請求項２２】
基板上に、ＥＵＶ光を反射する多層反射膜と、該多層反射膜上に、ＥＵＶ光を吸収する吸収体膜パターンが少なくとも形成されている反射型マスクであって、
パターン形成領域の外周縁領域における前記吸収体膜の一部に、前記多層反射膜上の欠陥情報の基準となる第１の基準マークを含む領域の前記多層反射膜が露出したアライメント領域が形成され、かつ、前記吸収体膜パターンにおける前記アライメント領域外のパターン形成領域側近傍に前記第１の基準マークの基準となる第２の基準マークが形成されていることを特徴とする反射型マスク。
【請求項２３】
請求項２２に記載の反射型マスクを用い、半導体基板上のレジスト膜に転写パターンを露光転写することにより、半導体装置を製造する半導体装置の製造方法。
【発明の詳細な説明】
【技術分野】
【０００１】
本発明は、半導体装置の製造に用いられる反射型マスクブランクの製造方法、反射型マスクブランク、反射型マスクの製造方法および反射型マスクに関する。
【背景技術】
【０００２】
一般に、半導体装置の製造工程では、フォトリソグラフィ法を用いて微細パターンの形成が行われている。また、この微細パターンの形成には通常何枚ものフォトマスクと呼ばれている転写用マスクが使用される。この転写用マスクは、一般に透光性のガラス基板上に、金属薄膜等からなる微細パターンを設けたものであり、この転写用マスクの製造においてもフォトリソグラフィ法が用いられている。【０００３】
フォトリソグラフィ法による転写用マスクの製造には、ガラス基板等の透光性基板上に転写パターン（マスクパターン）を形成するための薄膜（例えば遮光膜など）を有するマスクブランクが用いられる。このマスクブランクを用いた転写用マスクの製造は、マスクブランク上に形成されたレジスト膜に対し、所望のパターン描画を施す描画工程と、描画後、前記レジスト膜を現像して所望のレジストパターンを形成する現像工程と、このレジストパターンをマスクとして前記薄膜をエッチングするエッチング工程と、残存するレジストパターンを剥離除去する工程とを経て行われている。上記現像工程では、マスクブランク上に形成されたレジスト膜に対し所望のパターン描画を施した後に現像液を供給して、現像液に可溶なレジスト膜の部位を溶解し、レジストパターンを形成する。また、上記エッチング工程では、このレジストパターンをマスクとして、ドライエッチング又はウェットエッチングによって、レジストパターンの形成されていない薄膜が露出した部位を除去し、これにより所望のマスクパターンを透光性基板上に形成する。こうして、転写用マスクが出来上がる。【０００４】
転写用マスクの種類としては、従来の透光性基板上にクロム系材料からなる遮光膜パターンを有するバイナリ型マスクのほかに、位相シフト型マスクが知られている。
また、近年、半導体産業において、半導体デバイスの高集積化に伴い、従来の紫外光を用いたフォトリソグラフィ法の転写限界を上回る微細パターンが必要とされてきている。このような微細パターン形成を可能とするため、極紫外（Extreme  Ultra  Violet：以下、「ＥＵＶ」と呼ぶ。）光を用いた露光技術であるＥＵＶリソグラフィが有望視されている。ここで、ＥＵＶ光とは、軟X線領域又は真空紫外線領域の波長帯の光を指し、具体的には波長が０．２〜１００ｎｍ程度の光のことである。このＥＵＶリソグラフィにおいて用いられるマスクとして反射型マスクが提案されている。このような反射型マスクは、基板上に露光光であるＥＵＶ光を反射する多層反射膜が形成され、該多層反射膜上にＥＵＶ光を吸収する吸収体膜がパターン状に形成されたものである。【０００５】
以上のように、リソグラフィ工程での微細化に対する要求が高まることにより、そのリソグラフィ工程での課題が顕著になりつつある。その１つが、リソグラフィ工程で用いられるマスクブランク用基板等の欠陥情報に関する問題である。
従来は、ブランクス検査等において、基板の欠陥の存在位置を、基板センターを原点(0,0)とし、欠陥検査装置が管理する座標を用いて、原点からの距離で特定していた。このため、絶対値座標の基準が明確でなく、位置精度が低く、装置間でも検出のばらつきがあり、パターン描画時に、欠陥を避けてパターン形成用薄膜にパターニングする場合でもμｍオーダーでの回避は困難であった。このため、パターンを転写する方向を変えたり、転写する位置をｍｍオーダーでラフにずらしたりして欠陥を回避していた。【０００６】
このような状況下、欠陥位置の検査精度を上げることを目的に、例えばマスクブランク用基板に基準マークを形成し、これを基準位置として欠陥の位置を特定する提案がなされている。
特許文献１には、球相当直径で３０ｎｍ程度の微小な欠陥の位置を正確に特定できるように、ＥＵＶリソグラフィ用反射型マスクブランク用基板の成膜面に、大きさが球相当直径で３０〜１００ｎｍの少なくとも３つのマークを形成することが開示されている。
【先行技術文献】
【特許文献】
【０００７】
【特許文献１】国際公開第２００８／１２９９１４号公報
【発明の概要】
【発明が解決しようとする課題】
【０００８】
上記特許文献１に開示されているような欠陥の位置を特定するための基準マークを使用する方法によりマスクブランクの欠陥位置の検査精度を上げることは可能である。
ところで、ＥＵＶ光を露光光として使用する反射型マスクにおいては、特に多層反射膜に存在する欠陥は、修正が殆ど不可能である上に、転写パターン上で重大な位相欠陥となり得るので、転写パターン欠陥を低減させるためには多層反射膜上の欠陥情報が重要である。従って、少なくとも多層反射膜成膜後に欠陥検査を行い、欠陥情報を取得することが望ましい。そのためには、基板上に多層反射膜を成膜して作製した多層反射膜付き基板の、例えば多層反射膜に基準マークを形成することが好ましいと考えられる。【０００９】
しかし、基準マークを多層反射膜に形成する場合、多層反射膜に形成した基準マークを基準にして多層反射膜上での欠陥検査を行い、その後のマスク製造における電子線描画工程では、吸収体膜が成膜された後の基準マークでアライメントを行うため、凹形状の基準マーク上に吸収体膜が成膜されることによるマーク形状の変化がアライメント誤差となる可能性がある。また、多層反射膜付き基板の欠陥情報に加えて、反射型マスクブランクの欠陥検査を行って反射型マスクブランクの欠陥情報を取得する場合、上記の吸収体膜が成膜された後の基準マークでアライメントを行うとアライメント誤差が発生し、基準マークを基準にした高精度の欠陥検査を行っても、反射型マスクブランクの欠陥位置情報（欠陥座標）の精度が悪化するおそれがある。【００１０】
一方、ＥＵＶ光を使用したリソグラフィにおける急速なパターンの微細化に伴い、反射型マスクであるＥＵＶマスクに要求される欠陥サイズ（Defect Size）も年々微細になり、このような微細欠陥を発見するために、欠陥検査で使用する検査光源波長は露光光（例えばＥＵＶ光）の光源波長に近づきつつある。【００１１】
例えば、ＥＵＶマスクや、その原版であるＥＵＶマスクブランク、多層反射膜付き基板、及び基板（サブストレート）の欠陥検査装置としては、たとえば、検査光源波長が２６６ｎｍであるレーザーテック社製のＥＵＶ露光用のマスク・サブストレート／ブランク欠陥検査装置「MAGICSM7360」、検査光源波長が１９３ｎｍであるＫＬＡ−Ｔｅｎｃｏｒ社製のＥＵＶ・マスク／ブランク欠陥検査装置「Teron600シリーズ、例えばTeron610」などが普及している。そして、近年では、検査光源波長を露光光源波長の１３．５ｎｍとするＡＢＩ（Actinic  Blank  Inspection）装置が提案されている。【００１２】
しかしながら、多層反射膜に基準マークを設けた場合の上記問題に対して、吸収体膜形成後に吸収体膜の上部に基準マークを形成し、該基準マークを基準にして反射型マスクブランクの欠陥検査を行うことが考えられる。しかし、例えば上記のＡＢＩ装置を用いて反射型マスクブランクの欠陥検査を行うとした場合、吸収体膜は１３．５ｎｍの波長に対する反射率が低いため高感度に欠陥検出できないという別の問題が生じてしまう。【００１３】
そこで本発明は、このような従来の問題に鑑みなされたものであり、その目的とするところは、第１に、多層反射膜における欠陥位置情報を含む精度の良い欠陥情報を取得し、反射型マスクブランクの欠陥管理を高精度に行うことが可能な反射型マスクブランク及びその製造方法を提供することである。
本発明の目的とするところは、第２に、この反射型マスクブランクを使用し、欠陥を低減させた反射型マスクを提供することである。
【課題を解決するための手段】
【００１４】
本発明者は、上記課題を解決するため、基板上に多層反射膜を成膜し、多層反射膜に対して欠陥検査を行い、その後、多層反射膜上に吸収体膜を成膜し、パターン形成領域の外周縁領域の吸収体膜の一部を除去して、多層反射膜上の欠陥情報の基準となる、例えば第１の基準マークを含む領域の多層反射膜が露出したアライメント領域が形成された反射型マスクブランクとし、その後、このアライメント領域を用いて反射型マスクブランクの欠陥管理を行うことにより上記課題を解決することが可能であることを見出した。【００１５】
本発明者は、上記の解明事実に基づき、鋭意研究を続けた結果、以下の構成１〜１３による発明を完成した。
（構成１）
基板上に、ＥＵＶ光を反射する多層反射膜と、該多層反射膜上に、ＥＵＶ光を吸収する吸収体膜が少なくとも形成されている反射型マスクブランクの製造方法であって、前記基板上に、前記多層反射膜を成膜して多層反射膜付き基板を形成する工程と、前記多層反射膜付き基板に対して欠陥検査を行う工程と、前記多層反射膜付き基板の前記多層反射膜上に、前記吸収体膜を成膜する工程と、パターン形成領域の外周縁領域に、前記吸収体膜を除去して、前記多層反射膜上の欠陥情報の基準となるものを含む領域の前記多層反射膜が露出したアライメント領域が形成された反射型マスクブランクを形成する工程と、前記アライメント領域を用いて前記反射型マスクブランクの欠陥管理を行う工程と、を含むことを特徴とする反射型マスクブランクの製造方法である。【００１６】
（構成２）
前記反射型マスクブランクの欠陥管理は、前記アライメント領域内に形成された第１の基準マークを用いて行うことを特徴とする構成１に記載の反射型マスクブランクの製造方法である。
（構成３）
前記吸収体膜に前記第１の基準マークの基準となる第２の基準マークを形成する工程を備え、前記反射型マスクブランクの欠陥管理は、前記第２の基準マークを基準とした前記第１の基準マークの座標を検出し、前記多層反射膜付き基板の欠陥情報を前記第２の基準マークを基準に変換することを含むことを特徴とする構成２に記載の反射型マスクブランクの製造方法である。【００１７】
（構成４）
前記第２の基準マークを基準とした前記第１の基準マークの座標の検出は、１００ｎｍよりも短い波長の検査光を用いて行うことを特徴とする構成１乃至３のいずれかに記載の反射型マスクブランクの製造方法である。【００１８】
（構成５）
前記多層反射膜付き基板の欠陥検査は、１００ｎｍよりも短い波長の検査光を用いて行うことを特徴とする構成１乃至４のいずれかに記載の反射型マスクブランクの製造方法である。【００１９】
（構成６）
基板上に、ＥＵＶ光を反射する多層反射膜と、該多層反射膜上に、ＥＵＶ光を吸収する吸収体膜が少なくとも形成されている反射型マスクブランクであって、パターン形成領域の外周縁領域に、前記多層反射膜上の欠陥情報の基準となるものを含む領域の前記多層反射膜が露出したアライメント領域が形成されていることを特徴とする反射型マスクブランクである。【００２０】
（構成７）
前記アライメント領域内に前記多層反射膜上の欠陥情報の基準となるものとして第１の基準マークが形成されていることを特徴とする構成６に記載の反射型マスクブランクである。
（構成８）
前記吸収体膜における前記アライメント領域の近傍に前記第１の基準マークの基準となる第２の基準マークが形成されていることを特徴とする構成７に記載の反射型マスクブランクである。【００２１】
（構成９）
構成１乃至５のいずれかに記載の反射型マスクブランクの製造方法により得られる反射型マスクブランクまたは構成６乃至８のいずれかに記載の反射型マスクブランクにおける前記吸収体膜をパターニングして、吸収体膜パターンを形成することを特徴とする反射型マスクの製造方法である。【００２２】
（構成１０）
基板上に、ＥＵＶ光を反射する多層反射膜と、該多層反射膜上に、ＥＵＶ光を吸収する吸収体膜パターンが少なくとも形成されている反射型マスクであって、パターン形成領域の外周縁領域に、前記多層反射膜上の欠陥情報の基準となるものを含む領域の前記多層反射膜が露出したアライメント領域が形成されていることを特徴とする反射型マスクである。【００２３】
（構成１１）
前記アライメント領域内に前記多層反射膜上の欠陥情報の基準となるものとして第１の基準マークが形成されていることを特徴とする構成１０に記載の反射型マスクである。
（構成１２）
前記吸収体膜パターンにおける前記アライメント領域の近傍に前記第１の基準マークの基準となる第２の基準マークが形成されていることを特徴とする構成１１に記載の反射型マスクである。【００２４】
（構成１３）
構成１０乃至１２のいずれかに記載の反射型マスクを用い、半導体基板上のレジスト膜に転写パターンを露光転写することにより、半導体装置を製造する半導体装置の製造方法である。【００２５】
本発明者は更に、上記課題を解決するため、基板上に多層反射膜を成膜し、多層反射膜に対して欠陥検査を行い、その後、多層反射膜上に吸収体膜を成膜するが、パターン形成領域の外周縁領域には吸収体膜を成膜せずに、多層反射膜上の欠陥情報の基準となる第１の基準マークを含む領域の多層反射膜が露出したアライメント領域が形成され、かつ、吸収体膜における上記アライメント領域のパターン形成領域側近傍には上記第１の基準マークの基準となる第２の基準マークが形成された反射型マスクブランクとし、その後、このアライメント領域を用いて反射型マスクブランクの欠陥管理を行うことにより上記課題を解決することが可能であることを見出した。【００２６】
本発明者は、上記の解明事実に基づき、以下の構成１４〜２３による発明を完成した。
（構成１４）
基板上に、ＥＵＶ光を反射する多層反射膜と、該多層反射膜上に、ＥＵＶ光を吸収する吸収体膜が少なくとも形成されている反射型マスクブランクの製造方法であって、前記基板上に、前記多層反射膜を成膜して多層反射膜付き基板を形成する工程と、前記多層反射膜付き基板に対して欠陥検査を行う工程と、前記多層反射膜付き基板の前記多層反射膜上に、前記吸収体膜を成膜して反射型マスクブランクを形成する工程と、を含み、前記吸収体膜の成膜は、パターン形成領域の外周縁領域に、前記吸収体膜を成膜せずに、前記多層反射膜上の欠陥情報の基準となる第１の基準マークを含む領域の前記多層反射膜が露出したアライメント領域を形成する工程を含み、該製造方法は更に、前記吸収体膜における前記アライメント領域のパターン形成領域側近傍に、前記第１の基準マークの基準となる第２の基準マークを形成する工程と、前記アライメント領域を用いて前記反射型マスクブランクの欠陥管理を行う工程と、を含むことを特徴とする反射型マスクブランクの製造方法である。【００２７】
（構成１５）
前記アライメント領域を形成する工程において、前記吸収体膜が成膜されずに前記多層反射膜が露出するように遮蔽部材を設けて前記吸収体膜を成膜することを特徴とする構成１４に記載の反射型マスクブランクの製造方法である。【００２８】
（構成１６）
前記反射型マスクブランクの欠陥管理は、前記アライメント領域内に形成された前記第１の基準マークを用いて行うことを特徴とする構成１４又は１５に記載の反射型マスクブランクの製造方法である。【００２９】
（構成１７）
前記反射型マスクブランクの欠陥管理は、前記第２の基準マークを基準とした前記第１の基準マークの座標を検出し、前記多層反射膜付き基板の欠陥情報を前記第２の基準マークを基準に変換することを含むことを特徴とする構成１４乃至１６のいずれかに記載の反射型マスクブランクの製造方法である。【００３０】
（構成１８）
前記第２の基準マークを基準とした前記第１の基準マークの座標の検出は、１００ｎｍよりも短い波長の検査光を用いて行うことを特徴とする構成１７に記載の反射型マスクブランクの製造方法である。【００３１】
（構成１９）
前記多層反射膜付き基板の欠陥検査は、１００ｎｍよりも短い波長の検査光を用いて行うことを特徴とする構成１４乃至１８のいずれかに記載の反射型マスクブランクの製造方法である。【００３２】
（構成２０）
基板上に、ＥＵＶ光を反射する多層反射膜と、該多層反射膜上に、ＥＵＶ光を吸収する吸収体膜が少なくとも形成されている反射型マスクブランクであって、パターン形成領域の外周縁領域に、前記多層反射膜上の欠陥情報の基準となる第１の基準マークを含む領域の前記多層反射膜が露出したアライメント領域が形成され、かつ、前記吸収体膜における前記アライメント領域のパターン形成領域側近傍に前記第１の基準マークの基準となる第２の基準マークが形成されていることを特徴とする反射型マスクブランクである。【００３３】
（構成２１）
構成１４乃至１９のいずれかに記載の反射型マスクブランクの製造方法により得られる反射型マスクブランクまたは構成２０に記載の反射型マスクブランクにおける前記吸収体膜をパターニングして、吸収体膜パターンを形成することを特徴とする反射型マスクの製造方法である。【００３４】
（構成２２）
基板上に、ＥＵＶ光を反射する多層反射膜と、該多層反射膜上に、ＥＵＶ光を吸収する吸収体膜パターンが少なくとも形成されている反射型マスクであって、パターン形成領域の外周縁領域に、前記多層反射膜上の欠陥情報の基準となる第１の基準マークを含む領域の前記多層反射膜が露出したアライメント領域が形成され、かつ、前記吸収体膜パターンにおける前記アライメント領域のパターン形成領域側近傍に前記第１の基準マークの基準となる第２の基準マークが形成されていることを特徴とする反射型マスクである。【００３５】
（構成２３）
構成２２に記載の反射型マスクを用い、半導体基板上のレジスト膜に転写パターンを露光転写することにより、半導体装置を製造する半導体装置の製造方法である。
【発明の効果】
【００３６】
本発明によれば、多層反射膜における欠陥位置情報を含む精度の良い欠陥情報を取得し、反射型マスクブランクの欠陥管理を高精度に行うことが可能な反射型マスクブランク及びその製造方法を提供することができる。
また、本発明によれば、この反射型マスクブランクを使用し、これらの欠陥情報に基づき、描画データの修正を行なうことで欠陥を低減させた反射型マスクを提供することができる。
【図面の簡単な説明】
【００３７】
【図１】本発明の第１の実施形態に係る反射型マスクブランクを示す平面図である。
【図２】図１に示された反射型マスクブランクを構成する多層反射膜付き基板の平面図である。
【図３】第１の基準マークの形状例を示す図である。
【図４】第２の基準マークの形状例を示す図である。
【図５】第２の基準マークと欠陥検査光等の走査方向との関係を示す図である。
【図６】本発明の第１の実施形態に係る反射型マスクブランク及び反射型マスクの製造工程を示す概略断面図である。
【図７】本発明の第２の実施形態に係る反射型マスクブランクを示す平面図である。
【図８】図７に示された反射型マスクブランクを構成する多層反射膜付き基板の平面図である。
【図９】本発明の第３の実施形態に係る反射型マスクブランクを示す平面図である。
【図１０】本発明の第２、第３の実施形態に係る反射型マスクブランク及び反射型マスクの製造工程を示す概略断面図である。
【図１１】第２、第３の実施形態において、パターン形成領域の外周縁領域にアライメント領域を形成する方法を説明するための概略断面図である。
【発明を実施するための形態】
【００３８】
以下、本発明の実施形態を詳述する。
［第１の実施形態に係る反射型マスクブランク］
図１は、本発明の第１の実施形態に係る反射型マスクブランクを示す平面図である。また、図２は、図１に示された反射型マスクブランクを構成する多層反射膜付き基板の平面図である。さらに、図６は、本発明の第１の実施形態に係る反射型マスクブランク及び反射型マスクの製造工程を示す概略断面図である。
【００３９】
図１、図６に示されるように、本発明の第１の実施形態に係る反射型マスクブランク３０は、基板１０上に、露光光であるＥＵＶ光を反射する多層反射膜２１と、該多層反射膜２１上に、同じくＥＵＶ光を吸収する吸収体膜３１が少なくとも形成されている（図６（ｃ）参照）。この反射型マスクブランク３０主表面上のパターン形成領域（図１に破線で示す領域内）の外周縁領域に、複数のアライメント領域３２が形成されている。パターン形成領域は、吸収体膜３１において転写パターンを形成する領域であり、６インチ角の基板では、例えば１３２ｍｍ×１３２ｍｍの領域である。アライメント領域３２は、上記多層反射膜２１上の欠陥情報の基準となるものを含む領域の多層反射膜２１が露出した領域（抜き領域）である。本実施形態では、上記の欠陥情報の基準となるものの一例として、第１の基準マーク２２が上記多層反射膜２１に形成されている。また、アライメント領域３２の近傍の吸収体膜３１上に、上記第１の基準マーク２２の基準となると共に、マスク製造における電子線描画工程においてアライメントを行うための第２の基準マーク４２が形成されている。第２の基準マーク４２と、アライメント領域３２内の第１の基準マークとは、例えば、１０ｍｍ×１０ｍｍで囲む領域内に含まれる位置関係であればよい。
また、第２の基準マーク４２は、第１の基準マーク２２よりも相対的に大きく形成されることが望ましい。即ち、第２の基準マーク４２の幅又は長さが第１の基準マーク２２のそれよりも大きい、及び／又は第２の基準マーク４２の断面形状の深さ又は高さが第１の基準マーク２２のそれよりも大きいことが好ましい。
【００４０】
また、本実施形態では、上記のアライメント領域３２及び第２の基準マーク４２は、一例として、反射型マスクブランク３０のパターン形成領域の外周縁領域であって、具体的にはパターン形成領域のコーナー近傍の４箇所に形成されているが、これに限定されるものではない。本実施形態では、アライメント領域３２は、上記多層反射膜２１上に形成されている第１の基準マーク２２を含む領域の多層反射膜２１が露出した領域であるため、アライメント領域３２が形成されている位置や個数は、多層反射膜２１に形成されている上記第１の基準マーク２２の位置や個数によっても異なる。なお、後でも説明するが、本発明においては、第１及び第２の基準マークの個数は特に限定されない。第１及び第２の基準マークについては、最低３個必要であるが、３個以上であっても構わない。
【００４１】
また、上記アライメント領域３２は、少なくとも多層反射膜２１に形成された上記第１の基準マーク２２を含む領域が露出し、多層反射膜付き基板２０の欠陥検査を行う際に用いた欠陥検査装置で上記第１の基準マーク２２を検出することができればよいので、その限りにおいて、上記アライメント領域３２の形状や大きさ等は特に制約される必要はない。
アライメント領域３２は、例えば図１に示すように、パターン形成領域のコーナーに隣接したＬ字型とすることができ、Ｌ字型の外周部の横方向の長さＬ１が４．０ｍｍ〜８．０ｍｍ、縦方向の長さＬ２が４．０ｍｍ〜８．０ｍｍとすることができる。また、Ｌ字型の幅Ｗは、１．０ｍｍ〜４．０ｍｍとすることができる。
【００４２】
このような本実施形態の反射型マスクブランク３０においては、パターン形成領域の外周縁領域に、たとえば吸収体膜３１の一部を除去して、多層反射膜２１に形成された第１の基準マーク２２を含む領域の多層反射膜２１が露出したアライメント領域３２が形成されているため、このアライメント領域３２を用いて反射型マスクブランク３０の欠陥管理を行うことが可能である。すなわち、このアライメント領域３２内に形成された上記第１の基準マーク２２を用いて、上記第１の基準マーク２２と後述の第２の基準マーク４２との相対座標の管理を行うことができる。その結果、上記第１の基準マーク２２を基準にした欠陥情報（第１の欠陥マップ）から、上記第２の基準マーク４２を基準にした欠陥情報（第２の欠陥マップ）を得ることが可能となる。
【００４３】
また、ＡＢＩ（Actinic  Blank  Inspection）装置を用いて反射型マスクブランク３０の欠陥管理を行う場合、このアライメント領域３２は多層反射膜２１が露出しているため、上記第１の基準マーク２２を高精度で検出することが可能となる。したがって、上記第１の基準マーク２２と第２の基準マーク４２との相対座標の管理を高精度で行うことができ、その結果、上記第２の基準マーク４２を基準にした反射型マスクブランク３０の欠陥管理を良好に行うことができる。本発明の第１の実施形態の反射型マスクブランク３０は、例えば１００ｎｍよりも短い波長（露光光（例えばＥＵＶ光）の光源波長に近い波長）の検査光を用いる上記のＡＢＩ装置のような欠陥検査装置を用いて第１の基準マーク２２及び第２の基準マーク４２の検査を行うことが好適である。
【００４４】
また、上記吸収体膜３１がまだ形成されていない多層反射膜付き基板２０（図２、図６（ａ）参照）に対しては、上記第１の基準マーク２２を含めて多層反射膜付き基板２０の欠陥検査を行うことができる。これによって、多層反射膜付き基板２０の欠陥検査で得られる欠陥座標と、第２の基準マーク４２を基準として得られた第１の基準マーク２２の座標とを一致させることができるので、両者の欠陥情報間での座標変換を行う必要がなく有利である。
【００４５】
次に、上記第１及び第２の基準マーク２２、４２について説明する。
図３は、第１の基準マーク２２の形状を示す図であり、図４は、第２の基準マーク４２の形状を示す図であり、また図５は、第２の基準マーク４２を用いた基準点を決定する方法を説明するための図である。
【００４６】
上述の実施形態では、一例として反射型マスクブランク３０のコーナー近傍の４箇所にアライメント領域３２を形成している。そして、上記第１の基準マーク２２は、アライメント領域３２内の多層反射膜２１上に形成されている。第１の基準マーク２２はいずれも反射型マスクブランク３０主表面上のパターン形成領域に対応する多層反射膜付き基板２０主表面上の破線Ａで示す領域（図２参照）の境界線上、あるいはこの領域より外側に形成することが好適である。但し、第１の基準マーク２２が基板外周縁に近すぎると、他の種類の認識マークと交差する可能性があるので好ましくない。
【００４７】
上記第１の基準マーク２２は、欠陥情報における欠陥位置の基準となるものである。そして、上記第１の基準マーク２２は、点対称の形状であることが好ましい。さらには、例えば１００ｎｍよりも短い短波長光を欠陥検査光とする前述のＡＢＩ装置などを欠陥検査に用いる場合、第１の基準マーク２２は欠陥検査光の走査方向に対して３０ｎｍ以上１０００ｎｍ以下の幅の部分を有することが好ましい。
【００４８】
図３には、第１の基準マーク２２のいくつかの形状を示しているが、図３（ａ）のような円形の基準マークが代表的な例である。また、例えば図３（ｂ）に示すような菱型、図３（ｃ）に示すような八角形の形状や、図３（ｄ）に示すような十字形状であってもよい。また、図示していないが、上記第１の基準マークは、正方形や正方形の角部が丸みを帯びた形状とすることもできる。なお、本発明はこのような第１の基準マークの実施形態に限定されるわけではない。
【００４９】
上記第１の基準マーク２２は点対称の形状を有することで、例えば欠陥検査光の走査によって決定される欠陥位置の基準点のずれを小さくすることができ、第１の基準マーク２２を元に検査した欠陥検出位置のばらつきを小さくすることができる。
【００５０】
図４には、第２の基準マーク４２のいくつかの形状を示しているが、図４（ａ）のような十字形の基準マークが代表的な例である。また、例えば図４（ｂ）に示すようなＬ字形状や、図４（ｃ）に示すようにメインマーク４２ａの周囲に４つの補助マーク４２ｂ〜４２ｅを配置したものや、図４（ｄ）に示すようにメインマーク４２ａの周囲に２つの補助マーク４２ｂ，４２ｃを配置した基準マークとすることもできる。なお、本発明はこのような第２の基準マークの実施形態に限定されるわけではない。
【００５１】
また、図４（ａ）の十字形状や図４（ｂ）のＬ字形状、図４（ｃ）や図４（ｄ）のように上記メインマーク４２ａの周囲に配置される補助マーク４２ｂ〜４２ｅ（４２ｂ、４２ｃ）は、欠陥検査光又は電子線描画装置の走査方向に沿って配置されることが好ましく、特に欠陥検査光又は電子線描画装置の走査方向に対して垂直な長辺と平行な短辺を有する矩形状を含むことが好適である（例えば図５参照）。第２の基準マークが、欠陥検査光又は電子線の走査方向に対して垂直な長辺と平行な短辺を有する矩形状を含むことにより、欠陥検査装置又は電子線描画装置の走査により第２の基準マークを確実に検出できるため、第１の基準マークに対する第２の基準マークの位置を容易に特定することができる。この場合、第２の基準マークの長辺は、欠陥検査装置又は電子線描画装置のできるだけ最小回数の走査により検出可能な長さであることが望ましく、前述のＡＢＩ装置などを欠陥検査に用いる場合、例えば、１００μｍ以上１５００μｍ以下の長さを有することが望ましい。
【００５２】
また、本実施形態では、上記第１、第２の基準マーク２２、４２は、例えば微小圧子によるインデンテーション（パンチ）や集束イオンビームで多層反射膜２１又は吸収体膜３１に所望の深さを持つ、凹形状（断面形状）を形成している。しかし、第１、第２の基準マーク２２、４２の断面形状は、凹形状に限られず、凸形状でもよく、欠陥検査装置や電子線描画装置で精度良く検出可能な断面形状であればよい。
図３〜図５を参照しての第１、第２の基準マーク２２、４２に関する上記説明は、後述される第２、第３の実施形態にも適用される。
【００５３】
上述の実施形態では、上記アライメント領域３２内に、欠陥情報の基準となる第１の基準マーク２２が形成されている場合を説明したが、欠陥情報の基準となるものは、基準マークに限られるものではない。上記アライメント領域３２内に、欠陥検査装置の検査光でアライメント可能な実欠陥が存在していれば、アライメント領域３２を検査した時に、第２の基準マーク４２を基準とした実欠陥の座標を検出することが可能である。この実施形態の場合、多層反射膜付き基板２０に対して欠陥検査を行い、パターン形成領域の外周縁領域に実欠陥が検出されれば、吸収体膜３１を形成した後、多層反射膜２１上の実欠陥を含む領域をアライメント領域３２として形成すればよい。
【００５４】
前述したように、従来は、微細欠陥を検出可能な例えば前記ＡＢＩ装置のような欠陥検査装置を用いて、高精度な欠陥検査を行おうとしても、吸収体膜上のＥＵＶ光の反射率が低いため、欠陥の信号強度が小さく、たとえば吸収体膜における欠陥位置情報を含む精度の良い欠陥情報を取得することが困難であった。
これに対し、本発明の第１の実施形態に係る反射型マスクブランクは、以上説明したように、パターン形成領域の外周縁領域に、多層反射膜上に形成された欠陥情報の基準となる、例えば上記第１の基準マーク２２を含む領域の多層反射膜２１が露出したアライメント領域３２が形成されている。このため、反射型マスクブランクの欠陥管理は、このアライメント領域３２を用いて、より具体的には、例えばこのアライメント領域３２内に形成された上記第１の基準マーク２２を用いてアライメントすれば、反射型マスクブランクの高精度な欠陥管理を行うことが可能である。
【００５５】
［第１の実施形態に係る反射型マスクブランクの製造方法］
次に、上述の本発明の第１の実施形態に係る反射型マスクブランクの製造方法について説明する。
本発明の第１の実施形態に係る反射型マスクブランクの製造方法は、前記構成１に記載したように、基板上に、ＥＵＶ光を反射する多層反射膜と、該多層反射膜上に、ＥＵＶ光を吸収する吸収体膜が少なくとも形成されている反射型マスクブランクの製造方法であって、前記基板上に、前記多層反射膜を成膜して多層反射膜付き基板を形成する工程と、前記多層反射膜付き基板に対して欠陥検査を行う工程と、前記多層反射膜付き基板の前記多層反射膜上に、前記吸収体膜を成膜する工程と、パターン形成領域の外周縁領域に、前記吸収体膜を除去して、前記多層反射膜上の欠陥情報の基準となるものを含む領域の前記多層反射膜が露出したアライメント領域が形成された反射型マスクブランクを形成する工程と、前記アライメント領域を用いて前記反射型マスクブランクの欠陥管理を行う工程と、を含むことを特徴としている。
【００５６】
図６は、本発明の第１の実施形態に係る反射型マスクブランク及び反射型マスクの製造工程を示す断面図である。以下、図６に示された工程に従って説明する。
【００５７】
まず、ガラス基板１０上に、露光光の例えばＥＵＶ光を反射する多層反射膜２１を成膜して、多層反射膜付き基板２０を作製する（図６（ａ）参照）。
ＥＵＶ露光用の場合、基板としてはガラス基板１０が好ましく、特に、露光時の熱によるパターンの歪みを防止するため、０±１．０×１０−７／℃の範囲内、より好ましくは０±０．３×１０−７／℃の範囲内の低熱膨張係数を有するものが好ましく用いられる。この範囲の低熱膨張係数を有する素材としては、例えば、ＳｉＯ２−ＴｉＯ２系ガラス、多成分系ガラスセラミックス等を用いることが出来る。
【００５８】
上記ガラス基板１０の転写パターンが形成される側の主表面は、少なくともパターン転写精度、位置精度を向上させる観点から高平坦度となるように表面加工されている。ＥＵＶ露光用の場合、ガラス基板１０の転写パターンが形成される側の主表面１４２ｍｍ×１４２ｍｍの領域において、平坦度が０．１μｍ以下であることが好ましく、特に好ましくは０．０５μｍ以下である。また、転写パターンが形成される側と反対側の主表面は、露光装置にセットする時に静電チャックされる面であって、１４２ｍｍ×１４２ｍｍの領域において、平坦度が０．１μｍ以下、好ましくは０．０５μｍ以下である。
【００５９】
また、上記ガラス基板１０としては、上記のとおり、ＳｉＯ２−ＴｉＯ２系ガラスなどの低熱膨張係数を有する素材が好ましく用いられるが、このようなガラス素材は、精密研磨により、表面粗さとして例えば二乗平均平方根粗さ（Ｒｑ）で０．１ｎｍ以下の高平滑性を実現することが困難である。そのため、ガラス基板１０の表面粗さの低減、若しくはガラス基板１０表面の欠陥を低減する目的で、ガラス基板１０の表面に下地層を形成してもよい。このような下地層の材料としては、露光光に対して透光性を有する必要はなく、下地層表面を精密研磨した時に高い平滑性が得られ、欠陥品質が良好となる材料が好ましく選択される。例えば、Si又はSiを含有するケイ素化合物（例えばSiO2、SiONなど）は、精密研磨した時に高い平滑性が得られ、欠陥品質が良好なため、下地層の材料として好ましく用いられる。下地層の材料は、特にSiが好ましい。
【００６０】
下地層の表面は、反射型マスクブランク用基板として要求される平滑度となるように精密研磨された表面とすることが好適である。下地層の表面は、二乗平均平方根粗さ（Ｒｑ）で０．１５ｎｍ以下、特に好ましくは０．１ｎｍ以下となるように精密研磨されることが望ましい。また、下地層の表面は、下地層上に形成する多層反射膜２１の表面への影響を考慮すると、最大高さ（Ｒｍａｘ）との関係において、Ｒｍａｘ／Ｒｑが２〜１０であることが良く、特に好ましくは、２〜８となるように精密研磨されることが望ましい。
下地層の膜厚は、例えば１０ｎｍ〜３００ｎｍの範囲が好ましい。
【００６１】
上記多層反射膜２１は、低屈折率層と高屈折率層を交互に積層させた多層膜であり、一般的には、重元素又はその化合物の薄膜と、軽元素又はその化合物の薄膜とが交互に４０〜６０周期程度積層された多層膜が用いられる。
例えば、波長１３〜１４ｎｍのＥＵＶ光に対する多層反射膜としては、Ｍｏ膜とＳｉ膜を交互に４０周期程度積層したＭｏ／Ｓｉ周期積層膜が好ましく用いられる。その他に、ＥＵＶ光の領域で使用される多層反射膜として、Ｒｕ／Ｓｉ周期多層膜、Ｍｏ／Ｂｅ周期多層膜、Ｍｏ化合物／Ｓｉ化合物周期多層膜、Ｓｉ／Ｎｂ周期多層膜、Ｓｉ／Ｍｏ／Ｒｕ周期多層膜、Ｓｉ／Ｍｏ／Ｒｕ／Ｍｏ周期多層膜、Ｓｉ／Ｒｕ／Ｍｏ／Ｒｕ周期多層膜などがある。露光波長に応じて、材質を適宜選択すればよい。
【００６２】
通常、吸収体膜のパターニング或いはパターン修正の際に多層反射膜を保護する目的で、上記多層反射膜２１上には、保護膜（キャッピング層あるいはバッファ膜とも呼ばれることがある。）を設けることが好ましい。このような保護膜の材料としては、ケイ素のほか、ルテニウムや、ルテニウムにニオブ、ジルコニウム、ロジウムのうち１以上の元素を含有するルテニウム化合物が用いられ、この他には、クロム系材料が用いられることもある。
また、保護膜の膜厚としては、例えば１ｎｍ〜５ｎｍ程度の範囲が好ましい。
【００６３】
以上の下地層、多層反射膜２１、及び保護膜の成膜方法は特に限定されないが、通常、イオンビームスパッタリング法や、マグネトロンスパッタリング法などが好適である。
【００６４】
なお、以下では、上記多層反射膜付き基板２０の一実施形態として、上記のとおり、図６（ａ）に示すようなガラス基板１０上に多層反射膜２１を成膜したものについて説明する。しかし、本発明では、多層反射膜付き基板は、ガラス基板１０上に、上記多層反射膜２１、及び保護膜を順に成膜した態様や、ガラス基板１０上に、上記下地層、多層反射膜２１、及び保護膜をこの順に成膜した態様を含むものとする。
【００６５】
次に、以上のようにして作製した多層反射膜付き基板２０に前述の第１の基準マーク２２を形成する。前にも説明したように、この多層反射膜付き基板２０に形成する第１の基準マーク２２は、この多層反射膜付き基板から作製される反射型マスクブランクのアライメント領域内に形成される。第１の基準マーク２２についてはすでに詳しく説明したので、ここでは重複した説明は省略する。
【００６６】
ここでは、多層反射膜付き基板２０の多層反射膜２１上の所定の位置に、例えば微小圧子によるインデンテーション（パンチ）を用いて、例えば前述の図３（ａ）に示すような形状の第１の基準マーク２２を形成している（図６（ａ）参照）。
上記第１の基準マーク２２を形成する方法は上述の微小圧子を用いる方法には限定されない。例えば基準マークの断面形状が凹形状の場合、集束イオンビーム、フォトリソ法、レーザー光による凹部形成、ダイヤモンド針を走査しての加工痕、インプリント法による型押しなどで形成することができる。
【００６７】
なお、基準マークの断面形状が凹形状の場合、欠陥検査光による検出精度を向上させる観点から、凹形状の底部から表面側へ向かって広がるように形成された断面形状であることが好ましい。
【００６８】
また、上記第１の基準マーク２２は、前述のとおり、多層反射膜付き基板２０の主表面上のパターン形成領域の境界線上、あるいはパターン形成領域より外側の任意の位置に形成されることが好適である（図１、図２参照）。この場合、エッジ基準で基準マークを形成したり、或いは基準マークを形成後、座標計測器で基準マーク形成位置を特定してもよい。
【００６９】
例えば、第１の基準マーク２２を集束イオンビーム（ＦＩＢ）で加工する場合、多層反射膜付き基板のエッジは、２次電子像、２次イオン像、あるいは光学像で認識することができる。また、基準マークをその他の方法（例えば圧痕）で加工する場合は、光学像で認識することができる。例えば多層反射膜付き基板の四辺の８箇所のエッジ座標を確認し、チルト補正して、原点（0,0）出しを行う。この場合の原点は任意に設定可能であり、基板の角部でも中心でもよい。このようにエッジ基準で設定した原点からの所定の位置にＦＩＢで基準マークを形成する。
このようなエッジ基準で形成した基準マークを欠陥検査装置で検出する際、基準マークの形成位置情報、つまりエッジからの距離がわかっているため、基準マーク形成位置を容易に特定することが可能である。
【００７０】
また、多層反射膜２１上の任意の位置に第１の基準マーク２２を形成した後、座標計測器で基準マーク形成位置を特定する方法を適用することもできる。この座標計測器は、基準マークの形成座標をエッジ基準で計測するものであり、例えば高精度パターン位置測定装置（KLA-Tencor社製ＬＭＳ−ＩＰＲＯ４）を使用することができ、特定した基準マーク形成座標が基準マークの形成位置情報となる。
【００７１】
次に、以上のようにして作製した第１の基準マーク２２が形成された多層反射膜付き基板２０に対して欠陥検査を行う。すなわち、多層反射膜付き基板２０に対して、欠陥検査装置により、上記第１の基準マーク２２を含めて欠陥検査を行い、欠陥検査により検出された欠陥と位置情報とを取得し、第１の基準マーク２２を含めた欠陥情報を得る。また、この場合の欠陥検査は、少なくともパターン形成領域の全面に対して行う。
【００７２】
次に、上記多層反射膜付き基板２０における上記多層反射膜２１（多層反射膜の表面に上記保護膜を有する場合には、その保護膜）上の全面に、ＥＵＶ光を吸収する吸収体膜３１を成膜し、反射型マスクブランクを作製する（図６（ｂ）参照）。
なお、図示していないが、ガラス基板１０の多層反射膜等が形成されている側とは反対側に裏面導電膜を設けてもよい。
【００７３】
上記吸収体膜３１は、露光光である、例えばＥＵＶ光を吸収する機能を有するもので、反射型マスクブランクを使用して作製される反射型マスク４０（図６（ｄ）参照）において、上記多層反射膜２１（多層反射膜の表面に上記保護膜を有する場合には、その保護膜）による反射光と、吸収体膜パターン３１ａによる反射光との間で所望の反射率差を有するものであればよい。例えば、ＥＵＶ光に対する吸収体膜３１の反射率は、０．１％以上４０％以下の間で選定される。また、上記反射率差に加えて、上記多層反射膜２１（多層反射膜の表面に上記保護膜を有する場合には、その保護膜）による反射光と、吸収体膜パターン３１ａによる反射光との間で所望の位相差を有するものであってもよい。なお、上記多層反射膜２１（多層反射膜の表面に上記保護膜を有する場合には、その保護膜）による反射光と、吸収体膜パターン３１ａによる反射光との間で所望の位相差を有する場合、反射型マスクブランクにおける吸収体膜３１を位相シフト膜と称する場合がある。上記多層反射膜２１（多層反射膜の表面に上記保護膜を有する場合には、その保護膜）による反射光と、吸収体膜パターン３１ａによる反射光との間で所望の位相差を設けて、コントラストを向上させる場合、位相差は１８０度±１０度の範囲に設定するのが好ましく、吸収体膜３１の反射率は、３％以上４０％以下に設定するのが好ましい。
【００７４】
上記吸収体膜３１は、単層でも積層構造であってもよい。積層構造の場合、同一材料の積層膜、異種材料の積層膜でもよい。積層膜は、材料や組成が膜厚方向に段階的及び／又は連続的に変化したものとすることができる。
【００７５】
上記吸収体膜３１の材料としては、例えば、タンタル（Ｔａ）単体又はＴａを含む材料が好ましく用いられる。Ｔａを含有する材料としては、ＴａとＢを含む材料、ＴａとＮを含む材料、ＴａとＢを含み、更にＯとＮの少なくとも一方を含む材料、ＴａとＳｉを含む材料、ＴａとＳｉとＮを含む材料、ＴａとＧｅを含む材料、ＴａとＧｅとＮを含む材料、ＴａとＰｄを含む材料、ＴａとＲｕを含む材料等が用いられる。また、Ｔａ以外の材料としては、Ｃｒ単体又はＣｒを含有する材料、Ｒｕ単体又はＲｕを含有する材料、Ｐｄ単体又はＰｄを含有する材料、Ｍｏ単体又はＭｏを含有する材料であってもよい。吸収体膜３１が積層膜の場合、上述した材料を組み合わせた積層構造とすることができる。
上記吸収体膜３１の膜厚としては、例えば３０ｎｍ〜１００ｎｍ程度の範囲が好ましい。吸収体膜３１の成膜方法は特に限定されないが、通常、マグネトロンスパッタリング法や、イオンビームスパッタリング法などが好適である。
【００７６】
次に、上記反射型マスクブランクの表面の所定の箇所、具体的には、上記多層反射膜付き基板２０に形成された上記第１の基準マーク２２を含む領域に、吸収体膜３１を除去してアライメント領域３２を形成する（図６（ｃ）参照）。このアライメント領域３２は、多層反射膜２１上に形成された上記第１の基準マーク２２を含む領域の多層反射膜２１が露出するような形状、大きさに形成する。また、吸収体膜３１の上部の上記第１の基準マーク２２の近傍に第２の基準マーク４２を形成する（図６（ｃ）参照）。
【００７７】
このアライメント領域３２及び第２の基準マーク４２を形成するため、その領域に相当する吸収体膜３１を除去する方法としては、例えばフォトリソ法を適用することが好適である。具体的には、吸収体膜３１上に、所定のレジストパターン（アライメント領域及び第２の基準マークに対応する領域にレジストが形成されていないパターン）を形成し、このレジストパターンをマスクとして、アライメント領域及び第２の基準マークに対応する吸収体膜に対してドライエッチングを行い、その領域に相当する吸収体膜３１を除去してアライメント領域３２及び第２の基準マーク４２を形成する。この場合のエッチングガスとしては、吸収体膜３１のパターニング時に使用するものと同じエッチングガスを用いればよい。
【００７８】
このようにして、パターン形成領域の外周縁領域に、上記吸収体膜３１を除去して、上記第１の基準マーク２２を含む領域の多層反射膜２１が露出したアライメント領域３２、及び第２の基準マーク４２が形成された反射型マスクブランク３０を作製する（図６（ｃ）参照）。
【００７９】
次に、以上のようにして作製した第１の基準マーク２２を含むアライメント領域３２と第２の基準マーク４２とに対して、上記多層反射膜上の欠陥検査を行った検査装置と同様の検査光を用いて検査を行う。
この場合、上記第２の基準マーク４２を基準として上記のアライメント領域３２内に形成された上記第１の基準マーク２２を検査し、第２の基準マーク４２を基準とする第１の基準マーク２２の位置座標を検出する。その後、上述の欠陥検査によって得られた多層反射膜付き基板２０の欠陥情報に基づいて、上記第１の基準マーク２２を基準とした欠陥情報（第１の欠陥マップ）を作成する。続いて、上記第２の基準マーク４２を基準とした第１の基準マーク２２の座標を用いて、上記欠陥情報（第１の欠陥マップ）を第２の基準マークを基準とした欠陥情報（第２の欠陥マップ）に変換する。この第１の基準マーク２２と第２の基準マーク４２は、前述のＡＢＩ装置のような微細欠陥を高精度で検出可能な欠陥検査装置を用いて検査を行うことが好適である。
【００８０】
このような本実施形態の反射型マスクブランク３０においては、パターン形成領域の外周縁領域に、上記第１の基準マーク２２を含む領域の多層反射膜２１が露出したアライメント領域３２が形成されているため、このアライメント領域３２を用いて反射型マスクブランク３０の欠陥管理を行うことが可能である。すなわち、このアライメント領域３２を用いて、上記第１の基準マーク２２と第２の基準マーク４２との相対座標の管理を行うことができ、その結果、上記第１の基準マーク２２を基準にした欠陥情報（第１の欠陥マップ）から、上記第２の基準マーク４２を基準にした欠陥情報（第２の欠陥マップ）を得ることが可能となる。吸収体膜３１は多層反射膜２１上に形成されるため、多層反射膜２１の欠陥は吸収体膜３１にも反映されるので、アライメント領域３２を介して上記第２の基準マーク４２を基準として多層反射膜２１上の欠陥を高精度に管理できることになる。反射型マスクブランク３０の欠陥管理を行う場合、特に上記ＡＢＩ装置を用いることにより微細欠陥でも高精度で検出することができ、しかも精度の良い欠陥情報を得ることが可能である。
【００８１】
また、反射型マスクブランク３０表面の欠陥検査については、行わなくてもよいが、より高精度の欠陥管理を行うために、全面検査や検査時間を短縮した部分検査を行うことも可能である。
【００８２】
上述の実施形態では、上記アライメント領域３２内に、欠陥情報の基準となる第１の基準マーク２２が形成されている反射型マスクブランクについて説明した。しかし、前にも説明したように、上記アライメント領域３２内に、欠陥検査装置の検査光でアライメント可能な実欠陥が存在していれば、アライメント領域３２を検査した時に、第２の基準マーク４２を基準とした実欠陥の座標を検出することが可能である。
【００８３】
以上説明したように、本発明の第１の実施形態に係る製造方法により得られる反射型マスクブランク３０は、パターン形成領域の外周縁領域に、例えば上記第１の基準マーク２２を含む領域の多層反射膜が露出したアライメント領域３２が形成されている。このため、反射型マスクブランク３０の欠陥管理は、このアライメント領域３２を用いて、具体的には、このアライメント領域３２内に形成された例えば上記第１の基準マーク２２を用いて、高精度な欠陥管理を行うことが可能であり、その結果、欠陥位置情報を含む精度の良い欠陥情報を取得することができる。
【００８４】
また、本発明の第１の実施形態に係る反射型マスクブランク３０には、上記吸収体膜３１上に、ハードマスク膜（エッチングマスク膜とも言う。）を形成した態様も含まれる。ハードマスク膜は、吸収体膜３１をパターニングする際にマスク機能を有するものであり、吸収体膜３１の最上層の材料とエッチング選択性が異なる材料により構成する。例えば、吸収体膜３１がＴａ単体又はＴａを含む材料の場合、ハードマスク膜は、クロムやクロム化合物、若しくはケイ素やケイ素化合物などの材料を使用することができる。クロム化合物としては、ＣｒとＮ、Ｏ、Ｃ、Ｈから選ばれる少なくとも一つの元素を含む材料が挙げられる。ケイ素化合物としては、ＳｉとＮ、Ｏ、Ｃ、Ｈから選ばれる少なくとも一つの元素を含む材料や、ケイ素やケイ素化合物に金属を含む金属ケイ素（金属シリサイド）や金属ケイ素化合物（金属シリサイド化合物）などの材料が挙げられる。金属ケイ素化合物としては、金属、ＳｉとＮ、Ｏ、Ｃ、Ｈから選ばれる少なくとも一つの元素を含む材料が挙げられる。また、吸収体膜３１が、多層反射膜２１側からＴａを含む材料と、Ｃｒを含む材料の積層膜の場合、ハードマスク膜の材料は、Ｃｒを含む材料とエッチング選択性が異なるケイ素、ケイ素化合物、金属シリサイド、金属シリサイド化合物などを選択することができる。
【００８５】
また、本発明の第１の実施形態に係る反射型マスクブランク３０は、吸収体膜を、互いにエッチング選択性が異なる材料からなる最上層とそれ以外の層との積層膜で構成し、最上層がそれ以外の層に対するハードマスク膜としての機能を有するようにした構成とすることもできる。
【００８６】
以上のとおり、本発明の第１の実施形態に係る反射型マスクブランク３０における吸収体膜３１は、単層膜には限られず、同一材料の積層膜、異種材料の積層膜で構成することができ、さらには、上記のような積層膜あるいは単層膜の吸収体膜とハードマスク膜との積層膜の構成とすることができる。
また、本発明の第１の実施形態に係る反射型マスクブランク３０には、上記吸収体膜３１上にレジスト膜を形成した態様も含まれる。このようなレジスト膜は、反射型マスクブランクにおける吸収体膜をフォトリソ法によりパターニングする際に用いられる。
また、吸収体膜３１上に上記ハードマスク膜を介して又は介さずにレジスト膜を設けた場合、第２の基準マーク４２の形状は、レジスト膜に転写されることになる。そして、レジスト膜に転写された第２の基準マーク４２は、電子線描画装置による電子線走査に対してコントラストを有し、電子線にて検出することができる。このとき、第１の基準マーク２２と第２の基準マーク４２とで相対座標の管理を行っているため、第２の基準マーク４２よりも相対的に小さい第１の基準マーク２２の形状がレジスト膜に転写されなくても高精度の描画が可能となる。
なお、電子線走査に対するコントラストをより向上させるために、第２の基準マーク４２を含む領域の上にレジスト膜を形成しない、又は第２の基準マーク４２を含む領域の上のレジスト膜を除去する構成としてもよい。
【００８７】
［第１の実施形態に係る反射型マスク］
本発明は、上記構成の反射型マスクブランクにおける前記吸収体膜がパターニングされた反射型マスク及びその製造方法も提供する。
すなわち、上述の反射型マスクブランク３０上に電子線描画用レジストを塗布し、ベーキングすることによりレジスト膜を形成し、電子電描画装置を用いてレジスト膜を描画、現像し、レジスト膜に転写パターンに対応したレジストパターン形成する。その後、レジストパターンをマスクにして吸収体膜３１をパターニングして吸収体膜パターン３１ａを形成することにより反射型マスク４０が作製される（図６（ｄ）参照）。
反射型マスクブランク３０における、転写パターンとなる上記吸収体膜３１をパターニングする方法は、フォトリソ法が最も好適である。なお、上述のハードマスク膜を含む構成の反射型マスクブランクを用いて反射型マスクを製造する場合、ハードマスク膜は最終的には除去してもよいが、残存していても反射型マスクとしての機能に影響がなければ、特に除去しなくてもよい。
【００８８】
上記反射型マスク４０は、基板１０上に、ＥＵＶ光を反射する多層反射膜２１と、該多層反射膜２１上に、ＥＵＶ光を吸収する吸収体膜パターン３１ａが少なくとも形成されている。そして、この反射型マスク４０主表面上のパターン形成領域の外周縁領域に、多層反射膜２１上の欠陥情報の基準となるものを含む領域の前記多層反射膜２１が露出したアライメント領域３２が形成されている。また、アライメント領域３２の近傍の吸収体膜３１上に、第１の基準マーク２２の基準となると共に、マスク製造における電子線描画工程においてアライメントを行うための第２の基準マーク４２が形成されている。第２の基準マーク４２は、第１の基準マーク２２よりも相対的に大きく形成される。
上述した第２の基準マーク４２を基準とした欠陥情報に基づいて、第２の基準マーク４２を基準として、吸収体膜３１をパターニングする。
【００８９】
本発明では、上述したように、多層反射膜における欠陥位置情報を含む精度の良い欠陥情報を取得し、反射型マスクブランクの欠陥管理を高精度に行うことができる。このため、マスクの製造においては、この欠陥情報に基づいて、予め設計しておいた描画データ（マスクパターンデータ）と照合し、欠陥による影響が低減するように描画データを高い精度で修正（補正）することが可能になり、その結果として、最終的に製造される反射型マスクにおいて欠陥を低減させたものが得られる。
さらに、上述の本発明の反射型マスクを用い、半導体基板上のレジスト膜に転写パターンを露光転写することにより、欠陥の少ない高品質の半導体装置を製造することができる。
【００９０】
［実施例］
以下、実施例により、本発明の実施形態を更に具体的に説明する。
（実施例１）
両面研磨装置を用い、酸化セリウム砥粒やコロイダルシリカ砥粒により段階的に研磨し、低濃度のケイフッ酸で基板表面を表面処理したＳｉＯ２−ＴｉＯ２系のガラス基板（大きさが約１５２．０ｍｍ×約１５２．０ｍｍ、厚さが約６．３５ｍｍ）を準備した。得られたガラス基板の表面粗さは、二乗平均平方根粗さ（Ｒｑ）で０．２５ｎｍであった。なお、表面粗さは原子間力顕微鏡（ＡＦＭ）にて測定し、測定領域は１μｍ×１μｍとした。
【００９１】
次に、ガラス基板の主表面に、イオンビームスパッタリング装置を用いて、Ｓｉ膜（膜厚：４．２ｎｍ）とＭｏ膜（膜厚：２．８ｎｍ）を一周期として、４０周期積層し、最後にＳｉ膜（膜厚：４ｎｍ）を形成し、さらにその上に、Ｒｕからなる保護膜（膜厚：２．５ｎｍ）を成膜して、多層反射膜付き基板を得た。
【００９２】
次に、上記多層反射膜付き基板の多層反射膜表面の所定の箇所に以下の表面形状で断面形状が凹形状の第１の基準マークを形成した。第１の基準マークの形成は微小圧子によるインデンテーション（パンチ）により行った。具合的には、微小圧子を多層反射膜に所定の圧力で押し付けることにより、第１の基準マークを形成した。第１の基準マークの形成後、洗浄を行った。
本実施例では、第１の基準マークとして、前述の図３（ａ）に示す形状とし、大きさが直径５００ｎｍの円形、深さは６０ｎｍとした。
【００９３】
次に、多層反射膜付き基板表面を前述のＡＢＩ装置で、上記第１の基準マークを含めて欠陥検査を行った。この欠陥検査では、凸部、凹部の欠陥位置情報と、欠陥サイズ情報を取得し、第１の基準マークを含めた欠陥情報を得た。
また、この多層反射膜付き基板の保護膜表面の反射率を、ＥＵＶ反射率計により評価したところ、６４％±０．２％と良好であった。
【００９４】
次に、ＤＣマグネトロンスパッタリング装置を用いて、上記多層反射膜付き基板の保護膜上に、ＴａＢＮ膜（膜厚：５６ｎｍ）とＴａＢＯ膜（膜厚：１４ｎｍ）の積層膜からなる吸収体膜を形成し、また、多層反射膜付き基板の裏面にＣｒＮ導電膜（膜厚：２０ｎｍ）を形成して反射型マスクブランクを得た。
【００９５】
次に、上記反射型マスクブランクの表面の所定の箇所に、吸収体膜を除去したアライメント領域と第２の基準マークとを形成した。また、アライメント領域は、多層反射膜に形成された上記第１の基準マークを含む領域の多層反射膜が露出するような形状、大きさに形成した。第２の基準マークとして、前述の図４（ａ）に示す十字形状を形成した。第２の基準マークは、大きさが幅５μｍで長さが５５０μｍの十字形状、深さは吸収体膜を全て除去したので、約７０ｎｍとした。
アライメント領域の吸収体膜を除去すると共に、上記第２の基準マークを形成するために、フォトリソ法を適用した。具体的には、吸収体膜を成膜した反射型マスクブランク上に電子線描画用レジストをスピンコーティング法により塗布し、ベーキングしてレジスト膜を形成した。吸収体膜上に、アライメント領域及び第２の基準マークを除く領域に対応する所定のレジストパターンを形成し、このレジストパターンをマスクとし、露出した吸収体膜に対してフッ素系ガス（ＣＦ４ガス）によりＴａＢＯ膜を、塩素系ガス（Ｃｌ２ガス）によりＴａＢＮ膜をエッチング除去して、アライメント領域及び第２の基準マークを形成した。さらに、吸収体膜上に残ったレジストパターンを熱硫酸で除去し、アライメント領域及び第２の基準マークが形成された反射型マスクブランクを得た。
【００９６】
得られた反射型マスクブランクについて、多層反射膜付き基板の欠陥検査と同様の前述のＡＢＩ装置でアライメント領域内の第１の基準マークと第２の基準マークの検査を行った。この際、第２の基準マークを基準に第１の基準マークを検査し、第２の基準マークを基準とする第１の基準マークの位置座標を検出した。第２の基準マークと第１の基準マークの相対座標の管理を行うことで、多層反射膜上の欠陥を第２の基準マーク基準で、高精度に管理できる。
【００９７】
こうして、第２の基準マークを基準にした反射型マスクブランクの欠陥情報を得た。
さらに、第２の基準マークを座標測定器（KLA-Tencor社製ＬＭＳ−ＩＰＲＯ４）で計測することにより、電子線描画工程の基準座標に変換する補正を行った。
【００９８】
次に、この欠陥情報を取得したＥＵＶ反射型マスクブランクを用いて、ＥＵＶ反射型マスクを作製した。
まず、ＥＵＶ反射型マスクブランク上に電子線描画用レジストをスピンコーティング法により塗布し、ベーキングしてレジスト膜を形成した。
【００９９】
その際、第２の基準マークに基づいてアライメントを行った。そして、ＥＵＶ反射型マスクブランクの欠陥情報に基づいて、予め設計しておいたマスクパターンデータと照合し、露光装置を用いたパターン転写に影響のないマスクパターンデータに修正するか、パターン転写に影響があると判断した場合には、例えば欠陥をパターンの下に隠すように修正パターンデータを追加したマスクパターンデータに修正するかして、上述のレジスト膜に対して電子線によりマスクパターンを描画、現像を行い、レジストパターンを形成した。本実施例では、精度の高い欠陥位置情報を含む欠陥情報が得られていたので、マスクパターンデータの修正を高精度で行うことができた。
【０１００】
このレジストパターンをマスクとし、吸収体膜に対してフッ素系ガス（ＣＦ４ガス）によりＴａＢＯ膜を、塩素系ガス（Ｃｌ２ガス）によりＴａＢＮ膜をエッチング除去して、保護膜上に吸収体膜パターンを形成した。
さらに、吸収体膜パターン上に残ったレジストパターンを熱硫酸で除去し、ＥＵＶ反射型マスクを得た。
【０１０１】
こうして得られた反射型マスクを露光装置にセットし、レジスト膜を形成した半導体基板上へのパターン転写を行ったところ、反射型マスク起因の転写パターンの欠陥も無く、良好なパターン転写を行うことができた。
【０１０２】
（参考例１）
上記実施例１において、第１の基準マークを形成した多層反射膜付き基板上に上記吸収体膜を形成した後、上述のアライメント領域は形成しなかったこと以外は、実施例１と同様にして反射型マスクブランクを作製した。
【０１０３】
実施例１と同様に、ＡＢＩ装置で多層反射膜付き基板の欠陥検査を行い、欠陥位置情報、欠陥サイズ情報を取得した。また、第１の基準マークが形成されている吸収体膜上の領域に対してＡＢＩ装置で検査したところ、多層反射膜に形成された第１の基準マークは、ＥＵＶ光でのコントラストが低く、精度良く検出することができなかったため、取得した欠陥座標の精度が悪く、反射型マスクブランクの欠陥情報を得ることが困難であった。
【０１０４】
次に、実施例１と同様にして、このＥＵＶ反射型マスクブランクを用いて、ＥＵＶ反射型マスクを作製した。
得られたＥＵＶ反射型マスクを露光装置にセットし、レジスト膜を形成した半導体基板上へのパターン転写を行ったところ、反射型マスク起因の転写パターン欠陥が見られた。この原因は、上記のとおり、第１の基準マークの欠陥座標の精度が悪く、反射型マスクブランクの欠陥情報を得ることが困難であったため、パターン描画工程で、ＥＵＶ反射型マスクブランクの欠陥情報に基づくマスクパターンデータの修正を高い精度で行えず、多層反射膜上の欠陥を精度よく吸収体膜パターン下に隠すことができなかったことによるものと考えられる。
【０１０５】
なお、上述の実施例１では、第１の基準マークを微小圧子によるインデンテーションにより形成した例を挙げて説明したが、これに限定されない。前にも説明したとおり、この方法以外にも、集束イオンビーム、フォトリソ法、レーザー光等による凹部形成、ダイヤモンド針を走査しての加工痕、インプリント法による型押しなどで形成することができる。また、上述の実施例１では、アライメント領域に第１の基準マークが形成されている例を挙げて説明したが、第１の基準マークの代わりに擬似欠陥が形成されていてもよい。また、アライメント領域に存在する実欠陥であってもよい。
【０１０６】
次に、本発明の第２の実施形態を詳述する。
［第２の実施形態に係る反射型マスクブランク］
図７は、本発明の第２の実施形態に係る反射型マスクブランクを示す平面図である。また、図８は、図７に示された反射型マスクブランクを構成する多層反射膜付き基板の平面図である。さらに、図１０は、本発明の第２の実施形態に係る反射型マスクブランク及び反射型マスクの製造工程を示す概略断面図である。なお、以降の説明において、第１の実施形態において説明した構成要素と同じ構成要素には同じ参照番号を付し、詳しい説明を省略する場合がある。
【０１０７】
図７、図１０に示されるように、本発明の第２の実施形態に係る反射型マスクブランク３０´は、基板１０上に、露光光であるＥＵＶ光を反射する多層反射膜２１と、該多層反射膜２１上に、同じくＥＵＶ光を吸収する吸収体膜３１が少なくとも形成されており（図１０（ｃ）参照）、この反射型マスクブランク３０´主表面上のパターン形成領域（図７に破線で示す領域Ａ内）の外周縁領域に、複数のアライメント領域３２´が形成されている。パターン形成領域は、吸収体膜３１において転写パターンを形成する領域であり、６インチ角（約１５２．０ｍｍ×約１５２．０ｍｍ）の基板では、例えば１３２ｍｍ×１３２ｍｍの領域である。上記アライメント領域３２´は、上記多層反射膜２１上の欠陥情報の基準となる第１の基準マーク２２を含む領域の多層反射膜２１が露出した領域である。本実施形態では、上記第１の基準マーク２２は上記多層反射膜２１に形成されている。また、上記アライメント領域３２´のパターン形成領域側近傍の吸収体膜３１に、上記第１の基準マーク２２の基準となるとともに、マスク製造における電子線描画工程においてアライメントを行うための第２の基準マーク４２が形成されている。この第２の基準マーク４２は、第１の基準マーク２２よりも相対的に大きく形成されることが望ましい。即ち、第２の基準マーク４２の電子線の幅又は長さが第１の基準マーク２２のそれよりも大きい、及び／又は第２の基準マーク４２の断面形状における深さ又は高さが第１の基準マーク２２のそれよりも大きいことが好ましい。
【０１０８】
また、本実施形態では、上記のアライメント領域３２´及び第２の基準マーク４２は、一例として、反射型マスクブランク３０´のパターン形成領域の外周縁領域であって、具体的には反射型マスクブランク３０´のコーナー近傍の４箇所に形成されているが、パターン形成領域の外周縁領域であればよく、コーナー近傍に限定されるものではない。本実施形態では、アライメント領域３２´は、上記多層反射膜２１上に形成されている第１の基準マーク２２を含む領域の多層反射膜２１が露出した領域である。このため、アライメント領域３２´が形成されている位置や個数は、多層反射膜２１に形成されている上記第１の基準マーク２２の位置や個数によっても異なる。なお、第１の実施形態と同様、第１及び第２の基準マークの個数は特に限定されない。第１及び第２の基準マークについては、最低３個必要であるが、本実施形態のように３個以上であっても構わない。
【０１０９】
また、上記アライメント領域３２´は、少なくとも多層反射膜２１に形成された上記第１の基準マーク２２を含む領域が露出し、多層反射膜付き基板２０´の欠陥検査を行う際に用いた欠陥検査装置で上記第１の基準マーク２２を検出することができればよいので、その限りにおいて、上記アライメント領域３２´の形状や大きさ等は特に制約される必要はない。但し、上記多層反射膜２１上に上記吸収体膜３１を成膜して反射型マスクブランクとする際、アライメント領域３２´には吸収体膜３１が成膜されずに多層反射膜２１が露出するように、例えば遮蔽部材を設けて吸収体膜３１を成膜することにより上記アライメント領域３２´が形成される。このため、反射型マスクブランクのパターン形成領域の外周縁領域であって、特に基板外周縁を含む領域に上記アライメント領域３２´が形成されることが好適である。
【０１１０】
たとえば本実施形態では、アライメント領域３２´は、図７に示すように、反射型マスクブランク３０´のコーナーの４箇所に、それぞれコーナーの二辺を含む三角形状としている。この三角形状の外周部の横方向の長さＬ３は例えば６．０ｍｍ〜１８．０ｍｍ、縦方向の長さＬ４は例えば６．０ｍｍ〜１８．０ｍｍとすることができる。
【０１１１】
このような本実施形態の反射型マスクブランク３０´においては、パターン形成領域の外周縁領域に、吸収体膜３１が成膜されずに、多層反射膜２１に形成された第１の基準マーク２２を含む領域の多層反射膜２１が露出したアライメント領域３２´が形成されている。また、上記したようにこのアライメント領域３２´のパターン形成領域側近傍の吸収体膜３１に、上記第１の基準マーク２２の基準となるとともに、マスク製造における電子線描画工程においてアライメントを行うための第２の基準マーク４２が形成されている。従って、このアライメント領域３２´を用いて反射型マスクブランク３０´の欠陥管理を行うことが可能である。すなわち、このアライメント領域３２´内に形成された上記第１の基準マーク２２を用いて、上記第１の基準マーク２２と上記第２の基準マーク４２との相対座標の管理を行うことができる。その結果、上記第１の基準マーク２２を基準にした欠陥情報（第１の欠陥マップ）から、上記第２の基準マーク４２を基準にした欠陥情報（第２の欠陥マップ）を得ることが可能となる。
【０１１２】
また、前述のＡＢＩ装置を用いて反射型マスクブランク３０´の欠陥管理を行う場合、このアライメント領域３２´は多層反射膜２１が露出しているため、上記第１の基準マーク２２を高精度で検出することが可能となる。したがって、上記第１の基準マーク２２と第２の基準マーク４２との相対座標の管理を高精度で行うことができ、その結果、上記第２の基準マーク４２を基準にした反射型マスクブランク３０´の欠陥管理を良好に行うことができる。本発明の第２の実施形態に係る反射型マスクブランク３０´は、例えば１００ｎｍよりも短い波長（露光光（例えばＥＵＶ光）の光源波長に近い波長）の検査光を用いる上記ＡＢＩ装置のような欠陥検査装置を用いて第１の基準マーク２２及び第２の基準マーク４２の検査を行うことが好適である。
【０１１３】
また、上記吸収体膜３１がまだ形成されていない多層反射膜付き基板２０´（図８、図１０（ａ）参照）に対しては、上記第１の基準マーク２２を含めて多層反射膜付き基板２０´の欠陥検査を行うことができる。これによって、多層反射膜付き基板２０´の欠陥検査で得られる欠陥座標と、第２の基準マーク４２を基準として得られた第１の基準マーク２２の座標とを一致させることができるので、両者の欠陥情報間での座標変換を行う必要がなく有利である。
【０１１４】
上記第１の基準マーク２２及び第２の基準マーク４２については、第１の実施形態において図３〜図５を参照して説明した通りであるので、重複する説明は省略する。
第２の実施形態では、一例として反射型マスクブランク３０´のコーナーの４箇所にアライメント領域３２´を形成している。そして、上記第１の基準マーク２２は、アライメント領域３２´内の多層反射膜２１に形成されている。上記したように、アライメント領域３２´は、反射型マスクブランクのパターン形成領域の外周縁領域であって、特に基板外周縁を含む領域に形成されることが好適である。このため、このアライメント領域３２´内の多層反射膜２１に形成される上記第１の基準マーク２２についても、反射型マスクブランク３０´主表面上のパターン形成領域に対応する多層反射膜付き基板２０´主表面上の破線Ａで示す領域（図８参照）より外側に形成することが好適である。但し、第１の基準マーク２２が基板外周縁に近すぎると、他の種類の認識マークと交差する可能性があるので好ましくない。このような観点からは、上記第１の基準マーク２２（または当該基準マークを含むアライメント領域３２´）は、６インチ角（約１５２．０ｍｍ×約１５２．０ｍｍ）の基板では、例えば１３４ｍｍ×１３４ｍｍ〜１４６ｍｍ×１４６ｍｍの領域内に形成されることが望ましい。
【０１１５】
第１の実施形態において説明した通り、上記第１の基準マーク２２は、欠陥情報における欠陥位置の基準となるものである。そして、上記第１の基準マーク２２は、点対称の形状であることが好ましい。さらには、例えば１００ｎｍよりも短い短波長光を欠陥検査光とする前述のＡＢＩ装置などを欠陥検査に用いる場合、その欠陥検査光の走査方向に対して３０ｎｍ以上１０００ｎｍ以下の幅の部分を有することが好ましい。
【０１１６】
本実施形態では、パターン形成領域の外周縁領域に第１の基準マーク２２を含む領域の多層反射膜２１が露出したアライメント領域３２´が形成されている。そのため、このアライメント領域３２´のパターン形成領域側の近傍の吸収体膜３１に、上記第１の基準マーク２２の基準となる第２の基準マーク４２が形成されている。本実施形態では、第２の基準マーク４２は、具体的な一例として、基板コーナーの近傍であってパターン形成領域のコーナーの外側近傍に形成されている。しかし、第２の基準マーク４２が形成される位置は、アライメント領域３２´のパターン形成領域側の近傍であればよく、図７の実施形態に限定されるものではない。例えば、第２の基準マーク４２と、アライメント領域３２´内の第１の基準マーク２２とが、１０ｍｍ×１０ｍｍで囲む領域内に含まれる位置関係であればよい。
【０１１７】
上述の第２の実施形態でも、上記アライメント領域３２´内に、欠陥情報の基準となる第１の基準マーク２２が形成されている場合を説明したが、上記アライメント領域３２´内に、欠陥検査装置の検査光でアライメント可能な実欠陥が存在していれば、アライメント領域３２´を検査した時に、第２の基準マーク４２を基準とした実欠陥の座標を検出することが可能である。つまり、第２の実施形態においては、上記第１の基準マーク２２は、アライメント領域３２´内に存在する実欠陥とすることもできる。この実施形態の場合、多層反射膜付き基板に対して欠陥検査を行い、パターン形成領域の外周縁領域に実欠陥が検出されれば、多層反射膜２１上に吸収体膜３１を形成する際、この多層反射膜２１上の実欠陥を含む領域には吸収体膜３１を成膜せずに、アライメント領域３２´として形成すればよい。
【０１１８】
第１の実施形態でも説明したように、従来は、微細欠陥を検出可能な例えば前記ＡＢＩ装置のような欠陥検査装置を用いて、高精度な欠陥検査を行おうとしても、吸収体膜上のＥＵＶ光の反射率が低いため、欠陥の信号強度が小さく、たとえば吸収体膜における欠陥位置情報を含む精度の良い欠陥情報を取得することが困難であった。
【０１１９】
これに対し、本発明の第２の実施形態に係る反射型マスクブランクも、以上説明したように、パターン形成領域の外周縁領域に、多層反射膜上に形成された欠陥情報の基準となる上記第１の基準マーク２２を含む領域の多層反射膜が露出したアライメント領域３２´が形成されている。このため、反射型マスクブランクの欠陥管理は、このアライメント領域３２´を用いて、より具体的には、例えばこのアライメント領域３２´内に形成された上記第１の基準マーク２２を用いてアライメントすれば、反射型マスクブランクの高精度な欠陥管理を行うことが可能である。たとえば、このアライメント領域３２´内に形成された上記第１の基準マーク２２を用いて、上記第１の基準マーク２２と上記第２の基準マーク４２との相対座標の管理を行うことができるので、上記第１の基準マーク２２を基準にした欠陥情報（第１の欠陥マップ）から、上記第２の基準マーク４２を基準にした欠陥情報（第２の欠陥マップ）を得ることが可能となる。
【０１２０】
図９は、本発明の第３の実施形態に係る反射型マスクブランクを示す平面図である。
図９に示される実施形態では、第１の基準マーク２２を含むアライメント領域３３は、基板のコーナーの４箇所に、それぞれコーナーの二辺を含む矩形状としている。この矩形状の領域の横方向の長さは例えば３．０ｍｍ〜９．０ｍｍ、縦方向の長さについても例えば３．０ｍｍ〜９．０ｍｍとすることができる。
【０１２１】
前にも説明したように、欠陥検査装置で上記第１の基準マーク２２を検出することができればよいので、その限りにおいて、上記アライメント領域３３の形状や大きさ等は上記実施形態に制約される必要はない。
【０１２２】
そして、本実施形態においても、このアライメント領域３３のパターン形成領域側近傍の吸収体膜３１に、上記第１の基準マーク２２の基準となる第２の基準マーク４２が形成されている。
これ以外の構成に関しては、上述した図７の第２の実施形態と同様であるので、重複する説明は省略する。
【０１２３】
本実施形態においても、上記アライメント領域３３を用いて反射型マスクブランク３０´の欠陥管理を行うことが可能である。すなわち、このアライメント領域３３内に形成された上記第１の基準マーク２２を用いて、上記第１の基準マーク２２と上記第２の基準マーク４２との相対座標の管理を行うことができる。その結果、上記第１の基準マーク２２を基準にした欠陥情報（第１の欠陥マップ）から、上記第２の基準マーク４２を基準にした欠陥情報（第２の欠陥マップ）を得ることが可能となる。
【０１２４】
また、前記ＡＢＩ装置を用いて反射型マスクブランク３０´の欠陥管理を行う場合、このアライメント領域３３は多層反射膜２１が露出しているため、上記第１の基準マーク２２を高精度で検出することが可能となる。そのため、上記第１の基準マーク２２と第２の基準マーク４２との相対座標の管理を高精度で行うことができ、上記第２の基準マーク４２を基準にした反射型マスクブランク３０´の欠陥管理を良好に行うことができる。
【０１２５】
［第２、第３の実施形態に係る反射型マスクブランクの製造方法］
次に、上述の本発明の第２の実施形態に係る反射型マスクブランクの製造方法について説明する。この説明は、第３の実施形態にも適用され得る。
本発明の第２の実施形態に係る反射型マスクブランクの製造方法は、前記構成１４にあるように、
基板上に、ＥＵＶ光を反射する多層反射膜と、該多層反射膜上に、ＥＵＶ光を吸収する吸収体膜が少なくとも形成されている反射型マスクブランクの製造方法であって、
前記基板上に、前記多層反射膜を成膜して多層反射膜付き基板を形成する工程と、
前記多層反射膜付き基板に対して欠陥検査を行う工程と、
前記多層反射膜付き基板の前記多層反射膜上に、前記吸収体膜を成膜して反射型マスクブランクを形成する工程と、を含み、
前記吸収体膜の成膜は、パターン形成領域の外周縁領域に、前記吸収体膜を成膜せずに、前記多層反射膜上の欠陥情報の基準となる第１の基準マークを含む領域の前記多層反射膜が露出したアライメント領域を形成する工程（以下「アライメント領域形成工程」と呼ぶこともある。）を含み、
該製造方法は更に、
前記吸収体膜における前記アライメント領域のパターン形成領域側近傍に、前記第１の基準マークの基準となる第２の基準マークを形成する工程と、
前記アライメント領域を用いて前記反射型マスクブランクの欠陥管理を行う工程と、
を含むことを特徴としている。
【０１２６】
図１０は、本発明の第２の実施形態に係る反射型マスクブランク及び反射型マスクの製造工程を示す断面図である。以下、図１０に示された工程に従って説明する。
【０１２７】
まず、基板としてガラス基板１０上に、露光光の例えばＥＵＶ光を反射する多層反射膜２１を成膜して、多層反射膜付き基板２０´を作製する（図１０（ａ）参照）。
ＥＵＶ露光用の場合、基板としてはガラス基板が好ましく、特に、露光時の熱によるパターンの歪みを防止するため、第１の実施形態と同様、０±１．０×１０−７／℃の範囲内、より好ましくは０±０．３×１０−７／℃の範囲内の低熱膨張係数を有するものが好ましく用いられる。この範囲の低熱膨張係数を有する素材としては、例えば、ＳｉＯ２−ＴｉＯ２系ガラス、多成分系ガラスセラミックス等を用いることが出来る。
【０１２８】
第１の実施形態で説明したように、上記ガラス基板１０の転写パターンが形成される側の主表面は、少なくともパターン転写精度、位置精度を向上させる観点から高平坦度となるように表面加工されている。ＥＵＶ露光用の場合、ガラス基板１０の転写パターンが形成される側の主表面の１４２ｍｍ×１４２ｍｍの領域において、平坦度が０．１μｍ以下であることが好ましく、特に好ましくは０．０５μｍ以下である。また、転写パターンが形成される側と反対側の主表面は、露光装置にセットする時に静電チャックされる面であって、１４２ｍｍ×１４２ｍｍの領域において、平坦度が０．１μｍ以下、好ましくは０．０５μｍ以下である。
【０１２９】
また、上記ガラス基板１０としては、上記のとおり、ＳｉＯ２−ＴｉＯ２系ガラスなどの低熱膨張係数を有する素材が好ましく用いられるが、このようなガラス素材は、精密研磨により、表面粗さとして、例えば二乗平均平方根粗さ（Ｒｑ）で０．１ｎｍ以下の高平滑性を実現することが困難である。そのため、ガラス基板１０の表面粗さの低減、若しくはガラス基板１０表面の欠陥を低減する目的で、ガラス基板１０の表面に下地層を形成してもよい。このような下地層の材料としては、露光光に対して透光性を有する必要はなく、下地層表面を精密研磨した時に高い平滑性が得られ、欠陥品質が良好となる材料が好ましく選択される。例えば、Si又はSiを含有するケイ素化合物（例えばSiO2、SiONなど）は、精密研磨した時に高い平滑性が得られ、欠陥品質が良好なため、下地層の材料として好ましく用いられる。下地層は、特にSiが好ましい。
【０１３０】
下地層の表面は、反射型マスクブランク用基板として要求される平滑度となるように精密研磨された表面とすることが好適である。下地層の表面は、二乗平均平方根粗さ（Ｒｑ）で０．１５ｎｍ以下、特に好ましくは０．１ｎｍ以下となるように精密研磨されることが望ましい。また、下地層の表面は、下地層上に形成する多層反射膜２１の表面への影響を考慮すると、最大高さ（Ｒｍａｘ）との関係において、Ｒｍａｘ／Ｒｑが２〜１０であることが良く、特に好ましくは、２〜８となるように精密研磨されることが望ましい。
下地層の膜厚は、例えば１０ｎｍ〜３００ｎｍの範囲が好ましい。
【０１３１】
第１の実施形態で説明したように、上記多層反射膜２１は、低屈折率層と高屈折率層を交互に積層させた多層膜であり、一般的には、重元素又はその化合物の薄膜と、軽元素又はその化合物の薄膜とが交互に４０〜６０周期程度積層された多層膜が用いられる。多層反射膜２１の具体例は第１の実地形態において説明した通りであるので、説明は省略する。
【０１３２】
第１の実施形態と同様、通常、吸収体膜のパターニング或いはパターン修正の際に多層反射膜を保護する目的で、上記多層反射膜２１上には、保護膜（キャッピング層あるいはバッファ膜とも呼ばれることがある。）を設けることが好ましい。このような保護膜の材料としては、ケイ素のほか、ルテニウムや、ルテニウムにニオブ、ジルコニウム、ロジウムのうち１以上の元素を含有するルテニウム化合物が用いられ、この他には、クロム系材料が用いられることもある。また、保護膜の膜厚としては、例えば１ｎｍ〜５ｎｍ程度の範囲が好ましい。
【０１３３】
第１の実施形態で説明したように、以上の下地層、多層反射膜２１、及び保護膜の成膜方法は特に限定されないが、通常、イオンビームスパッタリング法や、マグネトロンスパッタリング法などが好適である。
【０１３４】
以下では、上記多層反射膜付き基板２０´の実施形態として、上記のとおり、図１０（ａ）に示すようなガラス基板１０上に多層反射膜２１を成膜したものについて説明するが、本実施形態でも、多層反射膜付き基板２０´は、ガラス基板１０上に、上記多層反射膜２１、及び保護膜を順に成膜した態様や、ガラス基板１０上に、上記下地層、多層反射膜２１、及び保護膜をこの順に成膜した態様を含むものとする。また、基板端部での発塵抑制の観点から、ガラス基板１０上に多層反射膜２１を成膜する際、基板外周端部から内側へ所定の幅（例えば数ｍｍ程度）の領域には多層反射膜２１を成膜しないようにすることもできる。本実施形態ではこのような態様も含むものとする。
【０１３５】
次に、以上のようにして作製した多層反射膜付き基板２０´に前述の第１の基準マーク２２を形成する。前にも説明したように、この多層反射膜付き基板２０´に形成する第１の基準マーク２２は、この多層反射膜付き基板から作製される反射型マスクブランクのアライメント領域内に形成されるわけである。第１の基準マーク２２についてはすでに詳しく説明したので、ここでは重複した説明は省略する。
【０１３６】
ここでは、多層反射膜付き基板２０´の多層反射膜２１上の所定の位置に、例えば微小圧子によるインデンテーション（パンチ）を用いて、例えば前述の図３（ａ）に示すような形状の第１の基準マーク２２を形成している（図１０（ａ）参照）。
第１の実施形態と同様、上記第１の基準マーク２２を形成する方法は上述の微小圧子を用いる方法には限定されない。例えば基準マークの断面形状が凹形状の場合、集束イオンビーム、フォトリソ法、レーザー光による凹部形成、ダイヤモンド針を走査しての加工痕、インプリント法による型押しなどで形成することができる。
【０１３７】
なお、第１の基準マーク２２の断面形状が凹形状の場合、欠陥検査光による検出精度を向上させる観点から、凹形状の底部から表面側へ向かって広がるように形成された断面形状であることが好ましい。
【０１３８】
また、上記第１の基準マーク２２は、前述のとおり、多層反射膜付き基板２０´の主表面上のパターン形成領域より外周縁側の領域の任意の位置に形成されるが（図７、図８、図９参照）、この場合、エッジ基準で第１の基準マークを形成したり、或いは第１の基準マークを形成後、座標計測器で基準マーク形成位置を特定してもよい。
【０１３９】
例えば、第１の基準マーク２２を集束イオンビーム（ＦＩＢ）で加工する場合、多層反射膜付き基板２０´のエッジは、２次電子像、２次イオン像、あるいは光学像で認識することができる。また、第１の基準マーク２２をその他の方法（例えば圧痕）で加工する場合は、光学像で認識することができる。例えば多層反射膜付き基板２０´の四辺の８箇所のエッジ座標を確認し、チルト補正して、原点（0,0）出しを行う。この場合の原点は任意に設定可能であり、基板の角部でも中心でもよい。このようにエッジ基準で設定した原点からの所定の位置にＦＩＢで第１の基準マーク２２を形成する。
このようなエッジ基準で形成した第１の基準マーク２２を欠陥検査装置で検出する際、基準マークの形成位置情報、つまりエッジからの距離がわかっているため、基準マーク形成位置を容易に特定することが可能である。
【０１４０】
また、多層反射膜２１上の任意の位置に第１の基準マーク２２を形成した後、座標計測器で基準マーク形成位置を特定する方法を適用することもできる。この座標計測器は、第１の基準マークの形成座標をエッジ基準で計測するものであり、例えば高精度パターン位置測定装置（KLA-Tencor社製ＬＭＳ−ＩＰＲＯ４）を使用することができ、特定した基準マーク形成座標が基準マークの形成位置情報となる。
【０１４１】
次に、以上のようにして作製した第１の基準マーク２２が形成された多層反射膜付き基板２０´に対して欠陥検査を行う。すなわち、多層反射膜付き基板２０´に対して、欠陥検査装置により、上記第１の基準マーク２２を含めて欠陥検査を行い、欠陥検査により検出された欠陥と位置情報とを取得し、第１の基準マーク２２を含めた欠陥情報を得る。また、この場合の欠陥検査は、少なくともパターン形成領域の全面に対して行う。多層反射膜付き基板２０´の欠陥検査装置としては、前記のたとえば、検査光源波長が２６６ｎｍであるレーザーテック社製のＥＵＶ露光用のマスク・サブストレート／ブランク欠陥検査装置「MAGICS  M7360」、検査光源波長が１９３ｎｍであるＫＬＡ−Ｔｅｎｃｏｒ社製のＥＵＶ・マスク／ブランク欠陥検査装置「Teron600シリーズ、例えばTeron610」、検査光源波長を露光光源波長の１３．５ｎｍとするＡＢＩ装置などを好ましく用いることができる。特に、微細欠陥を検出可能な上記ＡＢＩ装置のような欠陥検査装置を用いて高精度な欠陥検査を行うことが好適である。
【０１４２】
次に、上記多層反射膜付き基板２０´における上記多層反射膜２１（多層反射膜の表面に上記保護膜を有する場合には、その保護膜）上に、ＥＵＶ光を吸収する吸収体膜３１を成膜し、反射型マスクブランクを作製する（図１０（ｂ）参照）。
なお、図示していないが、ガラス基板１０の多層反射膜等が形成されている側とは反対側に裏面導電膜を設けてもよい。
【０１４３】
本実施形態においては、上述の多層反射膜２１上に吸収体膜３１を成膜する際、上記多層反射膜付き基板２０´の主表面の所定の箇所、具体的には、上記多層反射膜付き基板２０´に形成された上記第１の基準マーク２２を含む領域には吸収体膜３１を成膜せずに、第１の基準マーク２２を含む領域の多層反射膜２１が露出したアライメント領域３２´を形成する（図１０（ｂ）参照）。このアライメント領域３２´は、多層反射膜２１に形成された上記第１の基準マーク２２を含む領域の多層反射膜２１が露出するような形状、大きさに形成する。
【０１４４】
このアライメント領域３２´を形成する工程では、上記吸収体膜３１が成膜されずに上記多層反射膜２１が露出するように遮蔽部材を設けて吸収体膜３１を成膜する。例えば、図１１に示すように、アライメント領域３２´を形成する多層反射膜付き基板２０´主表面の所定の箇所において、基板周縁部から離間して遮蔽部材５０を設置し、例えばスパッタリング法により吸収体膜３１を成膜する。基板周縁部近傍において、第１の基準マーク２２を含む領域の多層反射膜２１上を遮蔽部材５０が覆うようにするので、遮蔽部材５０の形状、大きさ、遮蔽長さｄについては、形成するアライメント領域３２´の形状、大きさ等を考慮して、決定されればよい。また、ガラス基板１０主表面と遮蔽部材５０との離間距離ｈについても適宜調節すればよいが、通常は９ｍｍ程度とすることが好適である。
【０１４５】
以上の成膜方法によるアライメント領域形成工程によって、上記多層反射膜付き基板２０´に形成された上記第１の基準マーク２２を含む領域には吸収体膜３１が成膜されずに、第１の基準マーク２２を含む領域の多層反射膜２１が露出したアライメント領域３２´が形成される。このアライメント領域３２´を除く多層反射膜付き基板２０´上には、上記吸収体膜３１が成膜されることになる。
【０１４６】
なお、アライメント領域３２´の形成方法としては、たとえば、多層反射膜付き基板の全面に吸収体膜を成膜しておき、アライメント領域とする領域の吸収体膜を除去（剥離）することにより、基準マークを含む領域の多層反射膜が露出したアライメント領域を形成する方法も考えられる。しかし、この方法では、アライメント領域の吸収体膜を除去することによる基準マークの変形等のリスクがある。また、吸収体膜を除去する際の発塵のおそれもある。これに対し、上述したような本実施形態におけるアライメント領域形成工程によれば、多層反射膜付き基板２０´に形成された上記第１の基準マーク２２を含む領域には吸収体膜３１を成膜せずに、第１の基準マーク２２を含む領域の多層反射膜２１が露出したアライメント領域３２´を形成するので、基準マークの変形等のリスクは避けられ、上記の発塵の問題も生じない。
【０１４７】
吸収体膜３１については第１の実施形態とまったく同じであるので重複する説明は省略する。
【０１４８】
次に、上記吸収体膜３１に第２の基準マーク４２を形成する（図１０（ｃ）参照）。
この第２の基準マーク４２は、上記第１の基準マーク２２との相対座標管理をする上での基準となるものであり、上記アライメント領域３２´のパターン形成領域側の近傍の吸収体膜３１に形成される。図７の実施形態では、第２の基準マーク４２は、具体的な一例として、基板コーナーの第１の基準マーク２２の近傍であって、パターン形成領域のコーナーの外側近傍に形成されている。第２の基準マーク４２についてはすでに詳しく説明したので、ここでは重複した説明は省略する。
【０１４９】
この第２の基準マーク４２を形成するため、その領域に相当する吸収体膜３１を除去する方法としては、例えば集束イオンビームを適用することが好適である。また、フォトリソ法を適用することもできる。この場合には、吸収体膜３１上に、所定のレジストパターン（第２の基準マークに対応する領域にレジストが形成されていないパターン）を形成し、このレジストパターンをマスクとし、第２の基準マークに相当する領域が露出する吸収体膜に対してドライエッチングを行い、その領域に相当する吸収体膜３１を除去して第２の基準マーク４２を形成する。この場合のエッチングガスとしては、吸収体膜３１のパターニング時に使用するものと同じエッチングガスを用いればよい。
【０１５０】
以上のようにして、パターン形成領域の外周縁領域に、上記吸収体膜３１を成膜せずに、上記第１の基準マーク２２を含む領域の多層反射膜２１が露出したアライメント領域３２´、及び第２の基準マーク４２が形成された反射型マスクブランク３０´を作製する（図１０（ｃ）参照）。
【０１５１】
次に、以上のようにして作製した第１の基準マーク２２を含むアライメント領域３２´と第２の基準マーク４２とに対して、欠陥検査装置を用いて検査を行う。この場合、前述の多層反射膜上の欠陥検査を行った検査装置と同様の検査光を用いて検査を行うことが好適である。これは、両者の検査装置による座標精度を一致させることができるからである。
【０１５２】
この場合、上記第２の基準マーク４２を基準として上記のアライメント領域３２´内に形成された上記第１の基準マーク２２を検査し、第２の基準マーク４２を基準とする第１の基準マーク２２の位置座標を検出する。その後、前述の欠陥検査によって得られた多層反射膜付き基板２０´の欠陥情報に基づいて、上記第１の基準マーク２２を基準とした欠陥情報（第１の欠陥マップ）を作成し、上記第２の基準マーク４２を基準とした第１の基準マーク２２の座標を用いて、上記欠陥情報（第１の欠陥マップ）を第２の基準マークを基準とした欠陥情報（第２の欠陥マップ）に変換する。この第１の基準マーク２２と第２の基準マーク４２は、前述のＡＢＩ装置のような微細欠陥を高精度で検出可能な欠陥検査装置を用いて検査を行うことが好適である。
【０１５３】
なお、このような第１の基準マーク２２を含むアライメント領域３２´と第２の基準マーク４２とに対して、欠陥検査装置を用いる代わりに、前述の座標計測器で検査を行い、第２の基準マーク４２を基準とする第１の基準マーク２２の位置座標を検出するようにしてもよい。
【０１５４】
このような本実施形態により得られる反射型マスクブランク３０´においては、パターン形成領域の外周縁領域に、上記第１の基準マーク２２を含む領域の多層反射膜２１が露出したアライメント領域３２´が形成されているため、このアライメント領域３２´を用いて反射型マスクブランク３０´の欠陥管理を行うことが可能である。すなわち、このアライメント領域３２´を用いて、上記第１の基準マーク２２と第２の基準マーク４２との相対座標の管理を行うことができる。その結果、上記第１の基準マーク２２を基準にした欠陥情報（第１の欠陥マップ）から、上記第２の基準マーク４２を基準にした欠陥情報（第２の欠陥マップ）を得ることが可能となる。吸収体膜３１は多層反射膜２１上に形成されるため、多層反射膜２１の欠陥は吸収体膜３１にも反映されるので、アライメント領域３２´を介して上記第２の基準マーク４２を基準として多層反射膜２１上の欠陥を高精度に管理できることになる。反射型マスクブランク３０の欠陥管理を行う場合、特に上記のＡＢＩ装置を用いることにより微細欠陥でも高精度で検出することができ、しかも精度の良い欠陥情報を得ることが可能である。また、本実施形態によれば、上記アライメント領域３２´の形成に起因する第１の基準マーク２２の変形等は起こらないため、第１の基準マーク２２を用いたアライメント誤差は生じない。
【０１５５】
また、反射型マスクブランク３０´表面の欠陥検査については、行わなくてもよいが、より高精度の欠陥管理を行うために、全面検査や検査時間を短縮した部分検査を行うことも可能である。
【０１５６】
上述の第２、第３の実施形態では、上記アライメント領域３２´内に、欠陥情報の基準となる第１の基準マーク２２が形成されている反射型マスクブランクについて説明した。しかし、前にも説明したように、上記アライメント領域３２´内に、欠陥検査装置の検査光でアライメント可能な実欠陥が存在していれば、上記第１の基準マーク２２はこのような実欠陥であってもよく、アライメント領域３２´を検査した時に、第２の基準マーク４２を基準とした実欠陥の座標を検出することが可能である。
【０１５７】
以上説明したように、本発明の第２、第３の実施形態に係る製造方法により得られる反射型マスクブランク３０´は、パターン形成領域の外周縁領域に、上記第１の基準マーク２２を含む領域の多層反射膜２１が露出したアライメント領域３２´が形成されている。このため、反射型マスクブランク３０´の欠陥管理は、このアライメント領域３２´を用いて、具体的には、このアライメント領域３２´内に形成された上記第１の基準マーク２２を用いて、高精度な欠陥管理を行うことが可能である。その結果、欠陥位置情報を含む精度の良い欠陥情報を取得することができる。また、このアライメント領域３２´と第２の基準マーク４２を用いて、上記第１の基準マーク２２と第２の基準マーク４２との相対座標の管理を行うことができる。
【０１５８】
また、第１の実施形態と同様、本発明の第２、第３の実施形態に係る反射型マスクブランク３０´には、上記吸収体膜３１上に、ハードマスク膜（エッチングマスク膜とも言う。）を形成した態様も含まれる。ハードマスク膜は、吸収体膜３１をパターニングする際にマスク機能を有するものであり、吸収体膜３１の最上層の材料とエッチング選択性が異なる材料により構成する。ハードマスク膜の材料は第１の実施形態で説明した通りである。
【０１５９】
また、本発明の第２、第３の実施形態に係る反射型マスクブランク３０´は、吸収体膜を、互いにエッチング選択性が異なる材料からなる最上層とそれ以外の層との積層膜で構成し、最上層がそれ以外の層に対するハードマスク膜としての機能を有するようにした構成とすることもできる。
【０１６０】
以上のとおり、本発明の第２、第３の実施形態に係る反射型マスクブランク３０´における吸収体膜３１は、単層膜には限られず、同一材料の積層膜、異種材料の積層膜で構成することができ、さらには、上記のような積層膜あるいは単層膜の吸収体膜とハードマスク膜との積層膜の構成とすることができる。
また、本発明の第２、第３の実施形態に係る反射型マスクブランク３０´には、上記吸収体膜３１上にレジスト膜を形成した態様も含まれる。このようなレジスト膜は、反射型マスクブランクにおける吸収体膜をフォトリソ法によりパターニングする際に用いられる。
また、吸収体膜３１上に上記ハードマスク膜を介して又は介さずにレジスト膜を設けた場合、第２の基準マーク４２の形状は、レジスト膜に転写されることになる。そして、レジスト膜に転写された第２の基準マーク４２は、電子線描画装置による電子線走査に対してコントラストを有し、電子線にて検出することができる。このとき、第１の基準マーク２２と第２の基準マーク４２とで相対座標の管理を行っているので、第２の基準マーク４２よりも相対的に小さい第１の基準マーク２２の形状がレジスト膜に転写されなくても高精度の描画が可能となる。
なお、電子線走査に対するコントラストをより向上させるために、第２の基準マーク４２を含む領域の上にレジスト膜を形成しない、又は第２の基準マーク４２を含む領域の上のレジスト膜を除去する構成としてもよい。
【０１６１】
［第２、第３の実施形態に係る反射型マスク］
本発明は、上記図７の構成の反射型マスクブランクにおける前記吸収体膜がパターニングされた反射型マスク及びその製造方法についても提供するものである。この説明は、第３の実施形態にも適用され得る。
すなわち、上述の反射型マスクブランク３０´上に電子線描画用レジストを塗布して、ベーキングすることによりレジスト膜を形成する。次いで、電子線描画装置を用いてレジスト膜を描画、現像し、レジスト膜に、転写パターンに対応したレジストパターンを形成する。その後、このレジストパターンをマスクにして吸収体膜３１をパターニングして吸収体膜パターン３１ａを形成することにより反射型マスク４０´が作製される（図１０（ｄ）参照）。
本実施形態においては、たとえば上述した反射型マスクブランク３０´における第２の基準マーク４２を基準とした欠陥情報に基づいて描画パターンを修正し、吸収体膜３１をパターニングすることができる。
【０１６２】
反射型マスクブランク３０´における転写パターンとなる上記吸収体膜３１をパターニングする方法は、上記のようなフォトリソ法が最も好適である。なお、上述のハードマスク膜を含む構成の反射型マスクブランクを用いて反射型マスクを製造する場合、ハードマスク膜は最終的には除去してもよいが、残存していても反射型マスクとしての機能に影響がなければ、特に除去しなくてもよい。
【０１６３】
以上のようにして得られる上記反射型マスク４０´は、基板１０上に、ＥＵＶ光を反射する多層反射膜２１と、該多層反射膜２１上に、ＥＵＶ光を吸収する吸収体膜パターン３１ａが少なくとも形成されており、この反射型マスク４０´主表面上のパターン形成領域の外周縁領域に、吸収体膜３１が成膜されずに第１の基準マーク２２を含む領域の多層反射膜２１が露出したアライメント領域３２´が形成され、かつ、アライメント領域３２´のパターン形成領域側近傍に第２の基準マーク４２が形成されている。
【０１６４】
第２、第３の実施形態では、上述したように、多層反射膜における欠陥位置情報を含む精度の良い欠陥情報を取得し、反射型マスクブランクの欠陥管理を高精度に行うことができる。このため、マスクの製造においては、この欠陥情報に基づいて、予め設計しておいた描画データ（マスクパターンデータ）と照合し、欠陥による影響が低減するように描画データを高い精度で修正（補正）することが可能になる。その結果として、最終的に製造される上記反射型マスク４０´において欠陥を低減させたものが得られる。
【０１６５】
さらに、上述の反射型マスク４０´を用い、半導体基板上のレジスト膜に転写パターンを露光転写することにより、欠陥の少ない高品質の半導体装置を製造することができる。
【０１６６】
［実施例］
以下、実施例により、本発明の第２、第３の実施形態を更に具体的に説明する。
（実施例２）
両面研磨装置を用い、酸化セリウム砥粒やコロイダルシリカ砥粒により段階的に研磨し、低濃度のケイフッ酸で基板表面を表面処理したＳｉＯ２−ＴｉＯ２系のガラス基板（大きさが約１５２．０ｍｍ×約１５２．０ｍｍ、厚さが約６．３５ｍｍ）を準備した。得られたガラス基板の表面粗さは、二乗平均平方根粗さ（Ｒｑ）で０．２５ｎｍであった。なお、表面粗さは原子間力顕微鏡（ＡＦＭ）にて測定し、測定領域は１μｍ×１μｍとした。
【０１６７】
次に、ガラス基板の主表面に、イオンビームスパッタリング装置を用いて、Ｓｉ膜（膜厚：４．２ｎｍ）とＭｏ膜（膜厚：２．８ｎｍ）を一周期として、４０周期積層し、最後にＳｉ膜（膜厚：４ｎｍ）を形成し、さらにその上に、Ｒｕからなる保護膜（膜厚：２．５ｎｍ）を成膜して、多層反射膜付き基板を得た。
【０１６８】
次に、上記多層反射膜付き基板の多層反射膜表面の所定の箇所（前述の図８に示す位置）に以下の表面形状で断面形状が凹形状の第１の基準マークを形成した。第１の基準マークの形成は微小圧子によるインデンテーション（パンチ）により行った。具体的には、微小圧子を多層反射膜に所定の圧力で押し付けることにより、第１の基準マークを形成した。第１の基準マークの形成後、洗浄を行った。
本実施例２では、第１の基準マークとして、前述の図３（ａ）に示す形状とし、大きさが直径５００ｎｍの円形、深さは６０ｎｍとした。
【０１６９】
次に、多層反射膜付き基板表面を前述のＡＢＩ装置で、上記第１の基準マークを含めて欠陥検査を行った。この欠陥検査では、凸、凹の欠陥位置情報と、欠陥サイズ情報を取得し、第１の基準マークを含めた欠陥情報を得た。
また、この多層反射膜付き基板の保護膜表面の反射率を、ＥＵＶ反射率計により評価したところ、６４％±０．２％と良好であった。
【０１７０】
次に、ＤＣマグネトロンスパッタリング装置を用いて、上記多層反射膜付き基板の保護膜上に、ＴａＢＮ膜（膜厚：５６ｎｍ）とＴａＢＯ膜（膜厚：１４ｎｍ）の積層膜からなる吸収体膜を成膜し、また、多層反射膜付き基板の裏面にＣｒＮ導電膜（膜厚：２０ｎｍ）を成膜して反射型マスクブランクを得た。
【０１７１】
なお、上述の吸収体膜３１を成膜する際、上記多層反射膜付き基板２０´の主表面の所定の箇所、具体的には、上記多層反射膜付き基板２０´に形成された上記第１の基準マーク２２を含む領域には吸収体膜３１が成膜されないようにするため、図１１で説明したように基板周縁部に離間して遮蔽部材を設置し、吸収体膜３１を成膜した。第１の基準マークを含む領域の多層反射膜上を遮蔽部材で覆うようにするため、遮蔽部材の形状、大きさ、遮蔽長さｄについては、形成するアライメント領域の形状、大きさ等を考慮して決定した。本実施例２では図１１で説明した形状、大きさと同様にした。また、ガラス基板主表面と遮蔽部材との離間距離ｈについても適宜調節した。
【０１７２】
以上の方法により、上記第１の基準マークを含む領域には吸収体膜が成膜されずに、第１の基準マークを含む領域の多層反射膜が露出したアライメント領域が形成され、このアライメント領域を除く多層反射膜付き基板上には、上記吸収体膜が成膜された。なお、アライメント領域内に形成されている第１の基準マークの変形等は生じなかった。
【０１７３】
次に、上記反射型マスクブランクの表面の所定の箇所（前述の図７に示す位置）に、第２の基準マークを形成した。第２の基準マークとして、前述の図４（ａ）に示す十字形状となるように形成した。第２の基準マークは、大きさが幅５μｍで長さが５５０μｍの十字形状、深さは吸収体膜を全て除去したので、約７０ｎｍとした。
【０１７４】
上記第２の基準マークを形成するために、集束イオンビームを用いた。この時の条件は加速電圧５０ｋＶ、ビーム電流値２０ｐＡとした。第２の基準マークの形成後、洗浄を行った。このようにして、第２の基準マークが形成された反射型マスクブランクを得た。
【０１７５】
得られた反射型マスクブランクについて、多層反射膜付き基板の欠陥検査と同様の前述のＡＢＩ装置でアライメント領域内の第１の基準マークと第２の基準マークの検査を行った。この際、第２の基準マークを基準に第１の基準マークを検査し、第２の基準マークを基準とする第１の基準マークの位置座標を検出した。アライメント領域では多層反射膜が露出しているため、ＡＢＩ装置でアライメント領域内の第１の基準マークを精度良く検出することができた。第２の基準マークと第１の基準マークの相対座標の管理を行うことで、多層反射膜上の欠陥を第２の基準マーク基準で、高精度に管理できる。
【０１７６】
こうして、第２の基準マークを基準にした反射型マスクブランクの欠陥情報を得た。
さらに、第２の基準マークを座標測定器（KLA-Tencor社製ＬＭＳ−ＩＰＲＯ４）で計測することにより、電子線描画工程の基準座標に変換する補正を行った。
【０１７７】
次に、この欠陥情報を取得したＥＵＶ反射型マスクブランクを用いて、ＥＵＶ反射型マスクを作製した。
まず、ＥＵＶ反射型マスクブランク上に電子線描画用レジストをスピンコーティング法により塗布し、ベーキングしてレジスト膜を形成した。
【０１７８】
その際、第２の基準マークに基づいてアライメントを行った。そして、ＥＵＶ反射型マスクブランクの欠陥情報に基づいて、予め設計しておいたマスクパターンデータと照合し、露光装置を用いたパターン転写に影響のないマスクパターンデータに修正するか、パターン転写に影響があると判断した場合には、例えば欠陥をパターンの下に隠すように修正パターンデータを追加したマスクパターンデータに修正するかして、上述のレジスト膜に対して電子線によりマスクパターンを描画、現像し、レジストパターンを形成した。本実施例２では、精度の高い欠陥位置情報を含む欠陥情報が得られていたので、マスクパターンデータの修正を高精度で行うことができた。
【０１７９】
このレジストパターンをマスクとし、吸収体膜に対してフッ素系ガス（ＣＦ４ガス）によりＴａＢＯ膜を、塩素系ガス（Ｃｌ２ガス）によりＴａＢＮ膜をエッチング除去して、保護膜上に吸収体膜パターンを形成した。
さらに、吸収体膜パターン上に残ったレジストパターンを熱硫酸で除去し、ＥＵＶ反射型マスクを得た。
【０１８０】
こうして得られた反射型マスクを露光装置にセットし、レジスト膜を形成した半導体基板上へのパターン転写を行ったところ、反射型マスク起因の転写パターンの欠陥も無く、良好なパターン転写を行うことができた。
【０１８１】
（参考例２）
上記実施例２において、第１の基準マークを形成した多層反射膜付き基板上に上記吸収体膜を形成する際、全面に吸収体膜を成膜して、上述のアライメント領域は形成しなかったこと以外は、実施例２と同様にして反射型マスクブランクを作製した。
【０１８２】
実施例２と同様に、ＡＢＩ装置で多層反射膜付き基板の欠陥検査を行い、欠陥位置情報、欠陥サイズ情報を取得した。また、反射型マスクブランクにおいて、第１の基準マークが形成されている吸収体膜上の領域に対してＡＢＩ装置で検査したところ、多層反射膜に形成された第１の基準マークは、ＥＵＶ光でのコントラストが低く、精度良く検出することができなかった。このため、取得した欠陥座標の精度が悪く、反射型マスクブランクの欠陥情報を得ることが困難であった。
【０１８３】
次に、実施例２と同様にして、このＥＵＶ反射型マスクブランクを用いて、ＥＵＶ反射型マスクを作製した。
得られたＥＵＶ反射型マスクを露光装置にセットし、レジスト膜を形成した半導体基板上へのパターン転写を行ったところ、反射型マスク起因の転写パターン欠陥が見られた。この原因は、上記のとおり、第１の基準マークの欠陥座標の精度が悪く、反射型マスクブランクの欠陥情報を得ることが困難であったため、パターン描画工程で、ＥＵＶ反射型マスクブランクの欠陥情報に基づくマスクパターンデータの修正を高い精度で行えず、多層反射膜上の欠陥を精度よく吸収体膜パターン下に隠すことができなかったことによるものと考えられる。
【０１８４】
なお、実施例１と同様、実施例２でも、第１の基準マークを微小圧子によるインデンテーションにより形成した例を挙げて説明したが、これに限定されない。前にも説明したとおり、この方法以外にも、集束イオンビーム、フォトリソ法、レーザー光等による凹部形成、ダイヤモンド針を走査しての加工痕、インプリント法による型押しなどで形成することができる。また、実施例２でも、アライメント領域に第１の基準マークが形成されている例を挙げて説明したが、アライメント領域に存在する実欠陥であってもよい。
【符号の説明】
【０１８５】
１０  ガラス基板
２０、２０´  多層反射膜付き基板
２１  多層反射膜
２２  第１の基準マーク
３０、３０´  反射型マスクブランク
３１  吸収体膜
３２、３２´、３３  アライメント領域
４０、４０´  反射型マスク
４２  第２の基準マーク
４２ａ  メインマーク
４２ｂ、４２ｃ、４２ｄ、４２ｅ  補助マーク
５０  遮蔽部材
【図１】
0006792901.tif 000002
【図２】
0006792901.tif 000003
【図３】
0006792901.tif 000004
【図４】
0006792901.tif 000005
【図５】
0006792901.tif 000006
【図６】
0006792901.tif 000007
【図７】
0006792901.tif 000008
【図８】
0006792901.tif 000009
【図９】
0006792901.tif 000010
【図１０】
0006792901.tif 000011
【図１１】
0006792901.tif 000012